(57)【特許請求の範囲】
【請求項１】
螺旋状に巻回されている長尺状の圧電体を備え、
前記圧電体が、光学活性ポリペプチドを含み、
前記光学活性ポリペプチドが光学活性を有する動物性タンパク質を含み、
前記圧電体の長さ方向と、前記圧電体に含まれる前記光学活性ポリペプチドの主配向方向と、が略平行であり、
Ｘ線回折測定から下記式（ａ）によって求められる前記圧電体の配向度Ｆが０．５０以上１．００未満である圧電基材。
配向度Ｆ＝（１８０°―α）／１８０°    …  式（ａ）
〔式（ａ）中、αは配向由来のピークの半値幅（°）を表す。〕
【請求項２】
前記長尺状の圧電体が、一方向に螺旋状に巻回されている請求項１に記載の圧電基材。
【請求項３】
更に、長尺状の芯材を備え、
前記長尺状の圧電体が、前記長尺状の芯材の周りに螺旋状に巻回されている請求項１又は請求項２に記載の圧電基材。
【請求項４】
前記長尺状の芯材が、導体である請求項３に記載の圧電基材。
【請求項５】
前記長尺状の圧電体よりも外周側に外部導体を備え、前記長尺状の芯材と前記外部導体とが電気的に絶縁されている請求項３又は請求項４に記載の圧電基材。
【請求項６】
芯材を備えない請求項１又は請求項２に記載の圧電基材。
【請求項７】
前記光学活性ポリペプチドが、βシート構造を有する請求項１〜請求項６のいずれか１項に記載の圧電基材。
【請求項８】
前記長尺状の圧電体が、前記光学活性ポリペプチドからなる繊維を含む請求項１〜請求項７のいずれか１項に記載の圧電基材。
【請求項９】
前記光学活性ポリペプチドが、フィブロイン及びクモ糸タンパク質の少なくとも一方を含む請求項１〜請求項８のいずれか１項に記載の圧電基材。
【請求項１０】
前記光学活性ポリペプチドからなる繊維が、シルク及びクモ糸の少なくとも一方を含む請求項１〜請求項９のいずれか１項に記載の圧電基材。
【請求項１１】
前記シルクが、精錬シルクである請求項１０に記載の圧電基材。
【請求項１２】
前記長尺状の圧電体が、前記光学活性ポリペプチドからなる繊維からなり、撚数が５００Ｔ／ｍ以下である糸である請求項１〜請求項１１のいずれか１項に記載の圧電基材。
【請求項１３】
前記長尺状の圧電体が、螺旋角度２０°〜７０°にて巻回されている請求項１〜請求項１２のいずれか１項に記載の圧電基材。
【請求項１４】
最外周に、絶縁体を備える請求項１〜請求項１３のいずれか１項に記載の圧電基材。
【請求項１５】
請求項１〜請求項１４のいずれか１項に記載の圧電基材を備えるセンサー。
【請求項１６】
請求項１〜請求項１４のいずれか１項に記載の圧電基材を備えるアクチュエーター。
【請求項１７】
請求項１〜請求項１４のいずれか１項に記載の圧電基材を備える生体情報取得デバイス。
【請求項１８】
請求項１〜請求項１４のいずれか１項に記載の圧電基材である第１の圧電基材と、
請求項１〜請求項１４のいずれか１項に記載の圧電基材であって、圧電体に含まれる光学活性ポリペプチドが前記第１の圧電基材における圧電体に含まれる光学活性ポリペプチドとキラリティが同一であり、かつ、圧電体の巻回方向が前記第１の圧電基材における圧電体の巻回方向と逆方向である、第２の圧電基材と、
を含む圧電繊維構造体。
【請求項１９】
請求項１〜請求項１４のいずれか１項に記載の圧電基材である第１の圧電基材と、
請求項１〜請求項１４のいずれか１項に記載の圧電基材であって、圧電体に含まれる光学活性ポリペプチドが前記第１の圧電基材における圧電体に含まれる光学活性ポリペプチドとキラリティが異なり、かつ、圧電体の巻回方向が前記第１の圧電基材における圧電体の巻回方向と同一方向である、第２の圧電基材と、
を含む圧電繊維構造体。
【発明の詳細な説明】
【技術分野】
【０００１】
本開示は、圧電基材、センサー、アクチュエーター、生体情報取得デバイス、及び圧電繊維構造体に関する。
【背景技術】
【０００２】
近年、ヘリカルキラル高分子を含む圧電体を、センサーやアクチュエーター等の圧電デバイスへ応用をすることが検討されている。このような圧電デバイスには、フィルム形状の圧電体が用いられている。
上記圧電体におけるヘリカルキラル高分子として、合成ポリペプチド（例えば、ポリ（グルタル酸γ−ベンジル）、ポリ（グルタル酸γ−メチル）等）やポリ乳酸系高分子等の光学活性を有する高分子を用いることが着目されている。中でも、ポリ乳酸系高分子は、機械的な延伸操作のみで圧電性を発現することが知られている。ポリ乳酸系高分子を用いた圧電体においては、ポーリング処理が不要であり、また、圧電性が数年にわたり減少しないことが知られている。
例えば、ポリ乳酸系高分子を含む圧電体として、圧電定数ｄ１４が大きく、透明性に優れる圧電体が報告されている（例えば、特許第４９３４２３５号公報及び国際公開第２０１０／１０４１９６号参照）。
また、最近、圧電性を有する材料を、導体に被覆して利用する試みもなされている。
例えば、中心から外側に向って順に同軸状に配置された中心導体、圧電材料層、外側導体及び外被から構成される、ピエゾケーブルが知られている（例えば、特開平１０−１３２６６９号公報参照）。
また、ポリフッ化ビニリデン又はポリ乳酸を含む圧電性高分子からなる繊維を導電性繊維に被覆してなる圧電単位が知られている（例えば、国際公開第２０１４／０５８０７７号参照）。
一方、セルロース、アミロース、天然ポリペプチド（タンパク質）等の天然高分子は光学活性を有し、また自然界で生成する過程で配向を生じるため、圧電性を示すことが知られている（例えば、Ｊ．Ｐｈｙｓ．Ｓｏｃ．Ｊｐｎ．１０（１９５５）１４９．、Ｐｏｌｙｍ．Ｐｈｙｓ．１８（１９８０）１６０９．、及びＪ．Ｐｈｙｓ．Ｓｏｃ．Ｊｐｎ．１２（１９５７）１１５８．参照）。
【発明の開示】
【発明が解決しようとする課題】
【０００３】
ところで、フィルム形状の圧電体（例えば、特許第４９３４２３５号公報及び国際公開第２０１０／１０４１９６号の実施例における圧電体）を、凹凸が大きい場所や変形量が大きい場所で使用した場合（例えば、ウェアラブル製品の一部又は全部として使用した場合）、変形により圧電体中に折れやシワ等の損傷が生じ、その結果、圧電感度（例えば、圧電体をセンサーとして用いた場合のセンサー感度、及び、圧電体をアクチュエーターとして用いた場合の動作感度。以下同じ。）が低下する場合がある。
また、特開平１０−１３２６６９号公報では、上述のように中心から外側に向って順に同軸状に配置された中心導体、圧電材料層、外側導体及び外被から構成されるピエゾケーブルが記載され、圧電材料としてポリフッ化ビニリデン（ＰＶＤＦ）が記載されている。しかし、ＰＶＤＦは経時的に圧電定数の変動が見られ、経時により圧電定数が低下する場合がある。また、ＰＶＤＦは、強誘電体であるため焦電性を有し、このため、周囲の温度変化により圧電信号出力が変動する場合がある。従って、特開平１０−１３２６６９号公報に記載のピエゾケーブルでは、圧電感度の安定性（経時又は温度変化に対する安定性）、即ち、耐久性が不足する場合がある。
また、国際公開第２０１４／０５８０７７号では、圧電性高分子からなる繊維における圧電性高分子として、ポリフッ化ビニリデン及びポリ乳酸のみが例示され、ポリ乳酸が好ましいとされている。
しかし、ポリ乳酸は生分解性樹脂であり、高温高湿環境で加水分解するため、特に、高い耐久性が要求される分野（例えば、車載の分野）での利用が難しい場合がある。【０００４】
本発明の一実施形態は、上記事情に鑑みてなされたものである。
即ち、本発明の一実施形態における目的は、耐久性に優れた圧電基材、並びに、上記圧電基材を備える、センサー、アクチュエーター、生体情報取得デバイス、及び圧電繊維構造体を提供することである。
【課題を解決するための手段】
【０００５】
前記課題を達成するための具体的手段には、以下の態様が含まれる。
＜１＞  螺旋状に巻回されている長尺状の圧電体を備え、
前記圧電体が、光学活性ポリペプチドを含み、
前記圧電体の長さ方向と、前記圧電体に含まれる前記光学活性ポリペプチドの主配向方向と、が略平行であり、
Ｘ線回折測定から下記式（ａ）によって求められる前記圧電体の配向度Ｆが０．５０以上１．００未満である圧電基材。
配向度Ｆ＝（１８０°―α）／１８０°    …  式（ａ）
〔式（ａ）中、αは配向由来のピークの半値幅（°）を表す。〕
＜２＞  前記長尺状の圧電体が、一方向に螺旋状に巻回されている＜１＞に記載の圧電基材。
＜３＞  更に、長尺状の芯材を備え、
前記長尺状の圧電体が、前記長尺状の芯材の周りに螺旋状に巻回されている＜１＞又は＜２＞に記載の圧電基材。
＜４＞  前記長尺状の芯材が、導体である＜３＞に記載の圧電基材。
＜５＞  前記長尺状の圧電体よりも外周側に外部導体を備え、前記長尺状の芯材と前記外部導体とが電気的に絶縁されている＜３＞又は＜４＞に記載の圧電基材。
＜６＞  芯材を備えない＜１＞又は＜２＞に記載の圧電基材。
＜７＞  前記光学活性ポリペプチドが、βシート構造を有する＜１＞〜＜６＞のいずれか１つに記載の圧電基材。
＜８＞  前記長尺状の圧電体が、前記光学活性ポリペプチドからなる繊維を含む＜１＞〜＜７＞のいずれか１つに記載の圧電基材。
＜９＞  前記光学活性ポリペプチドが、フィブロイン及びクモ糸タンパク質の少なくとも一方を含む＜１＞〜＜８＞のいずれか１つに記載の圧電基材。
＜１０＞  前記光学活性ポリペプチドからなる繊維が、シルク及びクモ糸の少なくとも一方を含む＜１＞〜＜９＞のいずれか１つに記載の圧電基材。
＜１１＞  前記シルクが、精錬シルクである＜１０＞に記載の圧電基材。
＜１２＞  前記長尺状の圧電体が、前記光学活性ポリペプチドからなる繊維からなり、撚数が５００Ｔ／ｍ以下である糸である＜１＞〜＜１１＞のいずれか１つに記載の圧電基材。
＜１３＞  前記長尺状の圧電体が、螺旋角度２０°〜７０°にて巻回されている＜１＞〜＜１２＞のいずれか１つに記載の圧電基材。
＜１４＞  最外周に、絶縁体を備える＜１＞〜＜１３＞のいずれか１つに記載の圧電基材。
＜１５＞  ＜１＞〜＜１４＞のいずれか１つに記載の圧電基材を備えるセンサー。
＜１６＞  ＜１＞〜＜１４＞のいずれか１つに記載の圧電基材を備えるアクチュエーター。
＜１７＞  ＜１＞〜＜１４＞のいずれか１つに記載の圧電基材を備える生体情報取得デバイス。
＜１８＞  ＜１＞〜＜１４＞のいずれか１つに記載の圧電基材である第１の圧電基材と、
＜１＞〜＜１４＞のいずれか１つに記載の圧電基材であって、圧電体に含まれる光学活性ポリペプチドが前記第１の圧電基材における圧電体に含まれる光学活性ポリペプチドとキラリティが同一であり、かつ、圧電体の巻回方向が前記第１の圧電基材における圧電体の巻回方向と逆方向である、第２の圧電基材と、
を含む圧電繊維構造体。
＜１９＞  ＜１＞〜＜１４＞のいずれか１つに記載の圧電基材である第１の圧電基材と、
＜１＞〜＜１４＞のいずれか１つに記載の圧電基材であって、圧電体に含まれる光学活性ポリペプチドが前記第１の圧電基材における圧電体に含まれる光学活性ポリペプチドとキラリティが異なり、かつ、圧電体の巻回方向が前記第１の圧電基材における圧電体の巻回方向と同一方向である、第２の圧電基材と、
を含む圧電繊維構造体。
【発明の効果】
【０００６】
本発明の一実施形態によれば、耐久性に優れた圧電基材、並びに、上記圧電基材を備える、センサー、アクチュエーター、及び生体情報取得デバイスが提供される。
また、本発明の一実施形態によれば、上記圧電基材を備えることで抗菌性に優れた圧電繊維構造体及びその製造方法、並びにこの圧電繊維構造体を用いた圧電織物及び圧電編物を提供することができる。
【図面の簡単な説明】
【０００７】
【図１Ａ】図１Ａは、第１態様の具体例に係る圧電基材を模式的に示す概略側面図である。
【図１Ｂ】図１Ｂは、図１ＡのＸ−Ｘ’線断面図である。
【図２】図２は、第１態様の別の具体例に係る圧電基材を模式的に示す概略側面図である。
【図３】図３は、第２態様の具体例に係る圧電基材を模式的に示す概略側面図である。
【図４】図４は、第１態様の別の具体例に係る圧電基材を模式的に示す概略側面図である。
【図５】図５は、第３態様の具体例に係る圧電繊維構造体を模式的に示す概略側面図である。
【発明を実施するための形態】
【０００８】
本明細書において、「〜」を用いて表される数値範囲は、「〜」の前後に記載される数値を下限値及び上限値として含む範囲を意味する。
【０００９】
〔圧電基材〕
ある実施形態に係る圧電基材は、螺旋状に巻回されている長尺状の圧電体を備え、上記圧電体が、光学活性ポリペプチドを含み、上記圧電体の長さ方向と、上記圧電体に含まれる光学活性ポリペプチドの主配向方向と、が略平行であり、Ｘ線回折測定から下記式（ａ）によって求められる上記圧電体の配向度Ｆが０．５０以上１．００未満の範囲である。
配向度Ｆ＝（１８０°―α）／１８０°    …  式（ａ）
〔式（ａ）中、αは配向由来のピークの半値幅（°）を表す。〕
【００１０】
ある実施形態に係る圧電基材では、
長尺状の圧電体が螺旋状に巻回されていること、
長尺状の圧電体が光学活性ポリペプチドを含むこと、
長尺状の圧電体の長さ方向と長尺状の圧電体に含まれる光学活性ポリペプチドの主配向方向とが略平行であること、及び、
配向度Ｆが０．５以上１．０未満の範囲であること
により、圧電性（圧電感度）が発現する。
【００１１】
更に、ある実施形態に係る圧電基材は、高温高湿環境での耐加水分解性に優れる光学活性ポリペプチドを含むので、例えばポリ乳酸を用いた圧電基材と比較して、（特に、高温高湿環境下での）耐久性に優れる。
本明細書において、耐久性に優れるとは、（特に、高温高湿環境下において）圧電感度の低下が抑制されることを意味する。
【００１２】
＜圧電体＞
上記圧電基材は、長尺状の圧電体を備える。
長尺状の圧電体の配向度Ｆは、０．５０以上１．００未満の範囲である。
圧電体の配向度Ｆは、Ｘ線回折測定から下記式（ａ）によって求められる値であり、ｃ軸配向度を意味する。
【００１３】
配向度Ｆ＝（１８０°―α）／１８０°    …  式（ａ）
〔式（ａ）中、αは配向由来のピークの半値幅（°）を表す。〕
【００１４】
配向度Ｆは、圧電体に含まれる光学活性ポリペプチドの配向の度合いを示す指標である。
上記圧電基材において、長尺状の圧電体の配向度Ｆが０．５０以上であることは、圧電性の発現に寄与する。
長尺状の圧電体の配向度Ｆが１．００未満であることは、圧電体の生産性に寄与する。
長尺状の圧電体の配向度Ｆは、０．５０以上０．９９以下であることが好ましく、０．７０以上０．９８以下であることが更に好ましく、０．８０以上０．９７以下であることが特に好ましい。
【００１５】
上記圧電基材において、上記圧電体の長さ方向と、上記圧電体に含まれる光学活性ポリペプチドの主配向方向と、が略平行であることも、圧電性の発現に寄与する。
上記圧電体の長さ方向と、上記圧電体に含まれる光学活性ポリペプチドの主配向方向と、が略平行であることは、圧電体がその長さ方向への引張強度に優れるという利点も有する。従って、圧電体を螺旋状に巻回する際に、圧電体が破断しにくい。
本明細書中において、「略平行」とは、２つの線分のなす角度を０°以上９０°以下の範囲で表した場合に、２つの線分のなす角度が、０°以上３０°未満（好ましくは０°以上２２．５°以下、より好ましくは０°以上１０°以下、更に好ましくは０°以上５°以下、特に好ましくは０°以上３°以下）であることを指す。
例えば、圧電体がシルク又はクモ糸である場合、シルク又はクモ糸の生成の過程で、圧電体（シルク又はクモ糸）の長さ方向と、上記圧電体に含まれる光学活性ポリペプチド（例えばフィブロイン又はクモ糸タンパク質）の主配向方向と、が略平行となっている。
【００１６】
上記圧電体の長さ方向と、上記圧電体に含まれる光学活性ポリペプチドの主配向方向と、が略平行であることは、Ｘ線回折測定において、サンプルの設置方向と結晶ピークの方位角と、を比較することによって確認できる。
【００１７】
上記圧電基材において、圧電体が光学活性ポリペプチドを含むことも、圧電性の発現に寄与する。
また、前述のとおり、光学活性ポリペプチドは耐加水分解性に優れるので、圧電体が光学活性ポリペプチドを含むことは、ポリ乳酸を主成分として含む圧電体と比較して、圧電体及び圧電基材の耐久性に優れる。
また、前述のとおり、光学活性ポリペプチドは焦電性を有しないため、圧電体が光学活性ポリペプチドを含むことは、ＰＶＤＦを主成分として含む圧電体と比較して、圧電体及び圧電基材の耐久性に優れる。
【００１８】
本明細書において、光学活性ポリペプチドとは、光学活性を有するポリペプチド（即ち、不斉炭素原子を有し、かつ、光学異性体の存在量に偏りがあるポリペプチド）を意味する。
光学活性ポリペプチドは、圧電性や強度の観点から、βシート構造を有することが好ましい。
光学活性ポリペプチドとしては、光学活性を有する動物性タンパク質（例えば、フィブロイン、セリシン、コラーゲン、ケラチン、エラスチン、クモ糸タンパク質等）が挙げられる。
光学活性ポリペプチドは、フィブロイン及びクモ糸タンパク質の少なくとも一方を含むことが好ましく、フィブロイン及びクモ糸タンパク質の少なくとも一方からなることがより特に好ましい。
【００１９】
クモ糸タンパク質は、天然クモ糸タンパク質、又は、天然クモ糸タンパク質に由来又は類似（以下、これらをまとめて「由来」という。）するものであればよく、特に限定されない。
ここで、「天然クモ糸タンパク質に由来するもの」とは、天然クモ糸タンパク質が有するアミノ酸の反復配列と同様又は類似のアミノ酸配列を有するものである。
「天然クモ糸タンパク質に由来するもの」として、例えば、組換えクモ糸タンパク質、天然クモ糸タンパク質の変異体、天然クモ糸タンパク質の類似体、又は、天然クモ糸タンパク質の誘導体などが挙げられる。
【００２０】
クモ糸タンパク質としては、強靭性に優れるという観点から、クモの大瓶状腺で産生される大吐糸管しおり糸タンパク質、又は、大吐糸管しおり糸タンパク質に由来するクモ糸タンパク質が好ましい。
大吐糸管しおり糸タンパク質としては、アメリカジョロウグモ（Ｎｅｐｈｉｌａ  ｃｌａｖｉｐｅｓ）に由来する大瓶状腺スピドロインである、ＭａＳｐ１又はＭａＳｐ２、ニワオニグモ（Ａｒａｎｅｕｓ  ｄｉａｄｅｍａｔｕｓ）に由来する、ＡＤＦ３又はＡＤＦ４などが挙げられる。
【００２１】
クモ糸タンパク質は、クモの小瓶状腺で産生される小吐糸管しおり糸タンパク、又は、小吐糸管しおり糸タンパクに由来するクモ糸タンパク質であってもよい。
小吐糸管しおり糸タンパク質としては、アメリカジョロウグモ（Ｎｅｐｈｉｌａ  ｃｌａｖｉｐｅｓ）に由来する小瓶状腺スピドロインである、ＭｉＳｐ１、ＭｉＳｐ２が挙げられる。
【００２２】
その他にも、上記クモ糸タンパク質は、クモの鞭毛状腺（ｆｌａｇｅｌｌｉｆｏｒｍ  ｇｌａｎｄ）で産生される横糸タンパク質、又は、この横糸タンパク質に由来するクモ糸タンパク質であってもよい。
上記横糸タンパク質としては、例えば、アメリカジョロウグモ（Ｎｅｐｈｉｌａ  ｃｌａｖｉｐｅｓ）に由来する鞭毛状絹タンパク質（ｆｌａｇｅｌｌｉｆｏｒｍ  ｓｉｌｋ  ｐｒｏｔｅｉｎ）などが挙げられる。
【００２３】
上述した大吐糸管しおり糸タンパク質に由来するクモ糸タンパク質としては、例えば、下記式（１）で示されるアミノ酸配列の単位を含む組換えクモ糸タンパク質が挙げられる。
組換えクモ糸タンパク質は、下記式（１）で示されるアミノ酸配列の単位を２以上（好ましくは４以上、より好ましくは６以上）含んでもよい。
組換えクモ糸タンパク質が下記式（１）で示されるアミノ酸配列の単位を２以上含む場合、２以上のアミノ酸配列の単位は、同一であっても異なっていてもよい。
【００２４】
ＲＥＰ１−ＲＥＰ２    …  式（１）
〔式（１）中、ＲＥＰ１は、主としてアラニンにより構成され（Ｘ１）ｐで表されるポリアラニン領域であり、ＲＥＰ２は、１０〜２００残基のアミノ酸からなるアミノ酸配列である。〕
【００２５】
式（１）において、ＲＥＰ１は、主としてアラニンにより構成され（Ｘ１）ｐで表されるポリアラニン領域である。ＲＥＰ１として、好ましくはポリアラニンである。
（Ｘ１）ｐにおいて、ｐは、特に限定されるものではないが、好ましくは２〜２０の整数，より好ましくは４〜１２の整数を示す。
（Ｘ１）ｐにおいて、Ｘ１は、アラニン（Ａｌａ）、セリン（Ｓｅｒ）、又はグリシン（Ｇｌｙ）を示す。
（Ｘ１）ｐで表されるポリアラニン領域において、アラニンの合計残基数が、上記ポリアラニン領域のアミノ酸の合計残基数の８０％以上（より好ましくは８５％以上）であることが好ましい。
式（１）中のＲＥＰ１において、連続して並んでいるアラニンは、２残基以上であることが好ましく、より好ましくは３残基以上であり、さらに好ましくは４残基以上であり、特に好ましくは５残基以上である。
また、式（１）中のＲＥＰ１において、連続して並んでいるアラニンは、２０残基以下であることが好ましく、より好ましくは１６残基以下であり、さらに好ましくは１２残基以下であり、特に好ましくは１０残基以下である。
【００２６】
式（１）において、ＲＥＰ２は、１０〜２００残基のアミノ酸からなるアミノ酸配列である。このアミノ酸配列中に含まれる、グリシン、セリン、グルタミン、プロリン及びアラニンの合計残基数は、上記アミノ酸残基数全体に対し、４０％以上が好ましく、５０％以上がより好ましく、６０％以上が特に好ましい。
【００２７】
上記小吐糸管しおり糸タンパク質に由来するクモ糸タンパク質としては、例えば、下記式（２）で示されるアミノ酸配列を含む組換えクモ糸タンパク質が挙げられる。
【００２８】
ＲＥＰ３−ＲＥＰ４−ＲＥＰ５    …  式（２）
〔式（２）中、ＲＥＰ３は、（Ｇｌｙ−Ｇｌｙ−Ｚ）ｍで表されるアミノ酸配列であり、ＲＥＰ４は、（Ｇｌｙ−Ａｌａ）ｌで表されるアミノ酸配列であり、ＲＥＰ５は（Ａｌａ）ｒで表されるアミノ酸配列である。
ＲＥＰ３において、Ｚは任意の一つのアミノ酸を意味する。
ＲＥＰ３において、ｍは１〜４であり、ＲＥＰ４において、ｌは、０〜４であり、ＲＥＰ５において、ｒは、１〜６である。〕
【００２９】
ＲＥＰ３において、Ｚは任意の一つのアミノ酸を意味するが、特にＡｌａ、Ｔｙｒ及びＧｌｎからなる群から選ばれる一つのアミノ酸であることが好ましい。
【００３０】
上述した組換えクモ糸タンパク質（例えば、式（１）で示されるアミノ酸配列の単位を含む組換えクモ糸タンパク質、式（２）で示されるアミノ酸配列を含む組換えクモ糸タンパク質、等）は、組換えの対象となる天然型クモ糸タンパク質をコードする遺伝子を含有する発現ベクターで形質転換した宿主を用いて製造することができる。
【００３１】
長尺状の圧電体は、圧電性の観点から、光学活性ポリペプチドからなる繊維を含むことが好ましい。
光学活性ポリペプチドからなる繊維としては、光学活性を有する動物性タンパク質からなる繊維（例えば、シルク、ウール、モヘヤ、カシミア、キャメル、ラマ、アルパカ、ビキューナ、アンゴラ、クモ糸、等）が挙げられる。
光学活性ポリペプチドからなる繊維は、圧電性の観点から、シルク及びクモ糸の少なくとも一方を含むことが好ましく、シルク及びクモ糸の少なくとも一方からなることがより好ましい。
【００３２】
シルクとしては、生糸（raw silk）、精錬シルク、再生シルク、蛍光シルク等が挙げられる。
シルクとしては、生糸又は精錬シルクが好ましく、精製シルクが特に好ましい。
ここで、精錬シルクとは、セリシンとフィブロインとの２重構造である生糸からセリシンを取り除いたシルクを意味し、精錬とは、生糸からセリシンを取り除く操作を意味する。生糸の色は艶の無い白色であるが、生糸からセリシンを取り除くこと（即ち、精錬）により、艶の無い白色から光沢がある白銀色へと変化する。また、精錬により、柔らかい風合いが増す。
【００３３】
長尺状の圧電体は、圧電性の観点から、光学活性ポリペプチドからなる長繊維を含むことが好ましい。この理由は、短繊維に比べて長繊維の方が、圧電基材に印加された応力が圧電体へ伝わり易いためと考えられる。
ここで、「長繊維」とは、圧電基材の長尺方向の一端から他端まで連続して巻回できる長さを有する繊維を意味する。
前述した、シルク、ウール、モヘヤ、カシミア、キャメル、ラマ、アルパカ、ビキューナ、アンゴラ、及びクモ糸は、いずれも長繊維に該当する。
長繊維の中でも、シルク及びクモ糸が、圧電性の観点から、好ましい。
【００３４】
長尺状の圧電体が上記繊維を含む場合、長尺状の圧電体は、少なくとも１本の上記繊維からなる糸を少なくとも１本含むことが好ましい。
長尺状の圧電体が上記糸を含む場合の態様としては、長尺状の圧電体が１本の上記糸からなる態様、長尺状の圧電体が複数の上記糸の集合体である態様、等が挙げられる。
上記糸は、撚糸であっても無撚糸であってもよいが、圧電性の観点から、撚数が５００Ｔ／ｍ以下である糸（即ち、撚数５００Ｔ／ｍ以下の撚糸又は無撚糸（撚数０Ｔ／ｍ））であることが好ましい。
無撚糸としては、１本の原糸、複数本の原糸の集合体、等が挙げられる。
【００３５】
長尺状の圧電体の太さ（長尺状の圧電体が複数の糸の集合体である場合には集合体全体の太さ）には特に制限はないが、０．０００１〜２ｍｍが好ましく、０．００１〜１ｍｍがより好ましく、０．００５〜０．８ｍｍが特に好ましい。
【００３６】
長尺状の圧電体が、１本の原糸又は複数の原糸の集合体である場合、原糸１本の繊度は、０．０１〜１００００デニールが好ましく、０．１〜１０００デニールがより好ましく、１〜１００デニールが特に好ましい。
【００３７】
上記圧電基材において、長尺状の圧電体は、螺旋状に巻回されている。
上記圧電基材では、螺旋状に巻回されている長尺状の圧電体にずり応力が印加されることにより、電荷が発生する。これにより、圧電性が発現する。
圧電体に対するずり応力は、例えば、
螺旋状に巻回されている長尺状の圧電体全体を螺旋軸方向に引っ張ること、
螺旋状に巻回されている長尺状の圧電体の一部をねじる（即ち、上記圧電体の一部を螺旋軸を軸としてねじる）こと、
螺旋状に巻回されている長尺状の圧電体の一部又は全体を曲げること、
等によって印加することができる。
【００３８】
圧電基材は、芯材を備えていてもよいし、芯材を備えていなくてもよい。
圧電基材の第１態様は、更に、長尺状の芯材を備え、長尺状の圧電体が、長尺状の芯材の周りに螺旋状に巻回されている態様である。
圧電基材の第２態様は、芯材を備えず、長尺状の圧電体が、仮想の螺旋軸（即ち、螺旋構造の仮想の中心軸）の周りに螺旋状に巻回されている態様である。
第１態様及び第２態様の各々の好ましい態様については、後述の「芯材、外部導体」の項に示す。
【００３９】
長尺状の圧電体は、螺旋角度２０°〜７０°にて巻回されていることが好ましい。
ここで、螺旋角度とは、螺旋軸方向（芯材を備える場合には芯材の長さ方向）と、巻回されている圧電体の長さ方向と、のなす角度を意味する（図１Ａ中の螺旋角度β１参照）。
螺旋角度としては、２５°〜６５°がより好ましく、３０°〜６０°が更に好ましく、３５°〜５５°が特に好ましい。
【００４０】
長尺状の圧電体は、一方向に螺旋状に巻回されていることが好ましい。
ここで、「一方向に螺旋状に巻回されている」とは、
圧電基材の一端から見たときに、手前側から奥側に向けて左巻き（即ち、反時計回り）となるように、圧電体が螺旋状に巻回されていること、又は、
圧電基材の一端から見たときに手前側から奥側に向けて右巻き（即ち、時計回り）となるように、圧電体が螺旋状に巻回されていることを意味する。
長尺状の圧電体が一方向に螺旋状に巻回されている場合には、発生した電荷の極性が打ち消し合う現象（即ち、圧電性が低下する現象）が抑制される。従って、圧電基材の圧電性がより向上する。
【００４１】
圧電基材が一方向に螺旋状に巻回されている長尺状の圧電体を備える態様には、上記圧電体を一層のみ備える態様だけでなく、上記圧電体を複数層重ねた態様も包含される。
上記圧電体を複数層重ねた態様として、例えば、一方向に螺旋状に巻回されている一層目の圧電体の上に重ねて、二層目の圧電体を上記一方向と同じ方向に螺旋状に巻回した態様が挙げられる。
【００４２】
圧電基材の態様としては、長尺状の圧電体として、一方向に螺旋状に巻回されている第１圧電体と、前記一方向とは異なる方向に螺旋状に巻回されている第２圧電体と、を備え、第１圧電体に含まれる光学活性ポリペプチドのキラリティと、第２圧電体に含まれる光学活性ポリペプチドのキラリティと、が互いに異なる態様も挙げられる。
【００４３】
また、上記圧電基材の態様としては、一方向に螺旋状に巻回されている長尺状の圧電体である第１の長尺体と、前記一方向とは異なる方向に螺旋状に巻回されている長尺状の圧電体又は圧電体以外の繊維である第２の長尺体と、を備える態様も挙げられる。
前記第１の長尺体と前記第２の長尺体とは、交互に交差された組紐構造をなしていてもよい。
また、前記第２の長尺体が圧電体である場合、前記第１の長尺体に含まれる光学活性ポリペプチドのキラリティと、前記第２の長尺体に含まれる光学活性ポリペプチドのキラリティと、は同じでもよく、互いに異なっていてもよい。
【００４４】
圧電体は、必要に応じ、光学活性ポリペプチド以外の成分を含んでいてもよい。
例えば、圧電体が複数本の原糸の集合体である場合、圧電体は、複数の原糸の集合体を固定するための接着剤を含んでいてもよい。接着剤の好ましい態様は後述する。
【００４５】
＜芯材、外部導体＞
（第１態様の圧電基材）
第１態様の圧電基材は、長尺状の芯材を備える。
第１態様の圧電基材では、かかる長尺状の芯材の周りに、長尺状の圧電体が螺旋状に巻回される。
芯材は、導体であってもよいし、非導体であってもよい。
【００４６】
また、芯材は、非導体であってもよい。
圧電基材が、非導体である芯材を備える態様は、金属線である芯材を備える態様と比較して、変形の繰り返しに対する耐性（即ち、金属線の疲労破壊回避）の点で有利である。
非導体である芯材としては、導電性を有さない芯材であれば特に限定はないが、例えば、ポリアミド樹脂（例えば、ナイロン樹脂、アラミド樹脂）、ポリエステル樹脂、アクリル樹脂、ポリエチレン樹脂、ポリプロピレン樹脂、ポリ塩化ビニル樹脂、ポリスルホン樹脂、ポリエーテル樹脂、ポリウレタン樹脂等のポリマー樹脂；セルロース系樹脂；ガラス、シリカゲル、セラミックス等の無機材料；が挙げられる。これらの材料は、１種のみ用いてもよいし、２種以上含有用いてもよい。
非導体である芯材としては、単数又は複数の束からなる繊維形状を有する芯材であることが好ましい。
繊維形状を有する芯材としては、例えば、糸（モノフィラメント糸、マルチフィラメント糸）が挙げられる。
【００４７】
芯材は、導体であってもよい。
圧電基材が、導体である芯材を備える態様は、導体である芯材を通じ、圧電体から電気的信号（電圧信号又は電荷信号）を取り出しやすいという利点を有する。
また、この態様は、同軸ケーブルに備えられる内部構造（内部導体及び誘電体）と同一の構造となるため、例えば、この態様の圧電基材を同軸ケーブルに適用した場合、電磁シールド性が高く、ノイズに強い構造となり得る。
導体としては、電気的な良導体であることが好ましく、例えば、銅線、アルミ線、ＳＵＳ線、絶縁皮膜被覆された金属線、カーボンファイバー、カーボンファイバーと一体化した樹脂繊維、錦糸線、有機導電材料等が挙げられる。
錦糸線とは、繊維に銅箔がスパイラル状に巻回されたものを意味する。
導体の中でも、圧電感度を向上し、高い屈曲性を付与する観点から、錦糸線、カーボンファイバーが好ましい。
【００４８】
特に、電気的抵抗が低く、かつ屈曲性、可とう性が要求される用途においては、錦糸線を用いることが好ましい。
錦糸線の形態は、繊維に対して、銅箔がらせん状に巻回された構造を有するが、電気伝導度の高い銅が用いられていることにより出力インピーダンスを低下することが可能となる。従って、芯材として錦糸線を用いることにより、圧電基材の圧電性がより向上する。
【００４９】
また、非常に高い屈曲性、しなやかさが求められる、織物や、編物などへの加工用途（例えば圧電織物、圧電編物、圧電センサー（織物状圧電センサー、編物状圧電センサー））においては、カーボンファイバーを用いることが好ましい。
また、上記圧電基材を繊維として用い、圧電織物又は圧電編物を製造する場合は、しなやかさ、高屈曲性が求められる。そのような用途においては、糸状又は繊維状の信号線導体が好ましい。糸状又は繊維状の信号線導体を備える圧電基材は、高い屈曲性を有するため、織機又は編機での加工が好適である。
【００５０】
圧電基材が導体である芯材を備える場合、圧電基材は、芯材の周りに螺旋状に巻回されている長尺状の圧電体よりも外周側に外部導体を備え、導体である芯材と外部導体とが電気的に絶縁されていることが好ましい。
この態様では、外部導体によって圧電基材の内部（圧電体、及び、導体である芯材）を静電シールドすることができるので、圧電基材の外部の静電気の影響による、導体である芯材の電圧変化又は電荷変化が抑制される。
従って、圧電基材において、より安定した圧電性が得られる。
外部導体には、グラウンド電位に接続されることが好ましい。
【００５１】
外部導体の材料には特に限定はないが、断面形状によって、主に以下のものが挙げられる。
例えば、矩形断面を有する外部導体の材料としては、円形断面の銅線を圧延して平板状に加工した銅箔リボンや、Ａｌ箔リボンなどを用いることができる。
例えば、円形断面を有する外部導体の材料としては、銅線、アルミ線、ＳＵＳ線、絶縁皮膜被覆された金属線、カーボンファイバー、カーボンファイバーと一体化した樹脂繊維、錦糸線を用いることができる。
また、外部導体の材料として、有機導電材料を絶縁材料でコーティングしたものを用いてもよい。
【００５２】
外部導体は、導体である芯材と短絡しないように、導体である芯材及び圧電体を包むように配置されていることが好ましい。
導体である芯材及び圧電体の包み方としては、銅箔などを螺旋状に巻回して包む方法や、銅線などを筒状の組紐にして、その中に包みこむ方法などを選択することができる。
なお、上記包み方は、これら方法に限定されない。
導体である芯材及び圧電体を包み込むことにより、静電シールドの効果をより高めることができる。
また、外部導体の配置は、第１態様の圧電基材の最小基本構成単位（即ち、導体及び圧電体）を円筒状に包接するように配置することも好ましい形態の一つである。
また、例えば、上記最小基本構成単位を備えた圧電基材を用いて、後述する圧電編物や圧電織物をシート状に加工した場合、その加工物の対向する片面又は両面に、面状又はシート状の導体を近接して配置することも好ましい形態の一つである。
【００５３】
外部導体の断面形状は、円形状、楕円形状、矩形状、異形状など様々な断面形状を適用することができる。特に、矩形断面は、導体及び圧電体などに対して、平面で密着することができるため、効率的に圧電効果により発生した電荷を電圧信号として検出することできる。
【００５４】
（第２態様の圧電基材）
第２態様の圧電基材は、芯材を備えない。
第２態様の圧電基材では、仮想の螺旋軸の周りに、長尺状の圧電体が螺旋状に巻回される。仮想の螺旋軸は、言い換えれば、圧電体により形成される螺旋構造の中心軸である。
芯材を備えない第２態様の圧電基材は、屈曲性及び可撓性（しなやかさ）の面で有利である。また、金属線である芯材を備える態様と比較して、変形の繰り返しに対する耐性（即ち、金属線の疲労破壊回避）の点で有利である。
第２態様の圧電基材の態様としては、圧電体により形成される螺旋構造において、螺旋軸の周りに空間（隙間）が存在しないか又は存在しないに等しい態様；螺旋軸の周りに所定の空間が存在する態様が挙げられる。
螺旋軸の周りの空間の大きさを調整する方法としては、例えば、圧電体の巻回方法を調整する方法；特定の作用で溶ける繊維（例えば水に溶ける糸）の周りに圧電体を巻回した後、経時で繊維が溶ける、又は、繊維を水で溶解除去する方法；芯材の周りに圧電体を巻回した後、上記芯材を除去する方法が挙げられる。なお、上記繊維の長軸径又は上記芯材の長軸径は、空間の態様に応じて適宜選択することができる。
【００５５】
＜絶縁体＞
圧電基材は、最外周（例えば、圧電基材が外部導体を備える場合には外部導体よりも更に外周側）に、絶縁体を備えていてもよい。
圧電基材が最外周に絶縁体を備える場合には、外部からの、液体（水、汗など）、ほこりなどの浸入等を抑制できる。これにより、圧電基材の耐久性がより向上する。
【００５６】
絶縁体としては、特に限定はないが、例えば、塩化ビニル樹脂、ポリエチレン樹脂、ポリプロピレン樹脂、エチレン・四フッ化エチレン共重合体（ＥＴＦＥ）、四フッ化エチレン・六フッ化プロピレン共重合体（ＦＥＰ）、四フッ化エチレン樹脂（ＰＴＦＥ）、四フッ化エチレン・パーフロロプロピルビニルエーテル共重合体（ＰＦＡ）、フッ素ゴム、ポリエステル樹脂、ポリイミド樹脂、ポリアミド樹脂、ポリエチレンテレフタレート樹脂（ＰＥＴ）、ゴム（エラストマーを含む）等が挙げられる。
【００５７】
圧電基材の最外周に、絶縁体を設ける方法としては、
絶縁体が設けられる前の圧電基材に対し、長尺状の絶縁体を巻回する方法；
円筒形状の絶縁体（例えば熱収縮チューブ）の内部空間に絶縁体が設けられる前の圧電基材を配置し、次いで熱によって円筒形状の絶縁体を収縮させて密着させる方法；
絶縁性の溶融樹脂で被覆して冷却固化させる方法；
絶縁性の樹脂塗工液をコーティングして固化させる方法；
等が挙げられる。
【００５８】
＜接着剤＞
圧電基材は、接着剤を含んでいてもよい。
圧電基材が接着剤を含む態様では、少なくとも、螺旋状に巻回されている圧電体を機械的に一体化させることができる。
また、圧電基材が芯材等の圧電体以外の部材（芯材、外部導体、等）を備える場合には、接着剤により、圧電体と圧電体以外の部材とを一体化させることもできる。
圧電体（又は、圧電体及び圧電体以外の部材）を機械的に一体化させることにより、圧電基材に力が印加された場合に、圧電基材中の圧電体に力が作用しやすくなる。従って、圧電性がより向上する。
【００５９】
接着剤の材料としては、エポキシ系接着剤、ウレタン系接着剤、酢酸ビニル樹脂系エマルション形接着剤、（ＥＶＡ）系エマルション形接着剤、アクリル樹脂系エマルション形接着剤、スチレン・ブタジエンゴム系ラテックス形接着剤、シリコーン樹脂系接着剤、α−オレフィン（イソブテン−無水マレイン酸樹脂）系接着剤、塩化ビニル樹脂系溶剤形接着剤、ゴム系接着剤、弾性接着剤、クロロプレンゴム系溶剤形接着剤、ニトリルゴム系溶剤形接着剤等、シアノアクリレート系接着剤等が挙げられる。
【００６０】
＜その他の要素＞
圧電基材は、上述した各要素以外のその他の要素を備えていてもよい。
その他の要素として、例えば、長尺状の圧電体以外の繊維が挙げられる。
上記圧電基材では、長尺状の圧電体とともに、長尺状の圧電体以外の繊維が巻回されていてもよい。
また、第１態様の圧電基材において、導体である芯材を用いる場合、導体である芯材と、圧電体との間に、絶縁層を備えていてもよい。
また、圧電基材には公知の取出し電極を接合することができる。取出し電極としては、コネクター等の電極部品、圧着端子などが挙げられる。電極部品は、半田付けなどのろう付け、導電性接合剤等により圧電基材と接合することができる。
【００６１】
以下、圧電基材の具体例について、図面を参照しながら説明するが、本開示の圧電基材は以下の具体例に限定されるものではない。
なお、全図面を通じ、実質的に同一の要素には同一の符号を付し、重複した説明を省略することがある。
【００６２】
＜具体例Ａ＞
図１Ａは、具体例Ａに係る圧電基材を模式的に示す概略側面図であり、図１Ｂは、図１ＡのＸ−Ｘ’線断面図である。
具体例Ａは、第１態様の圧電基材（芯材を備える圧電基材）のうち、外部導体を備えない態様の具体例である。
【００６３】
図１Ａに示されるように、具体例Ａである圧電基材１０は、非導体である長尺状の芯材１２Ａと、長尺状の圧電体１４Ａと、を備えている。圧電体１４Ａは、芯材１２Ａの外周面に沿って、螺旋角度β１にて一端から他端にかけて、隙間がないように一方向に螺旋状に巻回されている。
ここで、螺旋角度β１は、側面視において、螺旋軸Ｇ１の方向（この例では芯材１２Ａの軸方向）と、圧電体１４Ａの長さ方向と、のなす角度である。
この圧電基材１０では、圧電体１４Ａは、芯材１２Ａに対して左巻きで巻回している。具体的には、圧電基材１０を芯材１２Ａの軸方向の一端側（図１Ａの右端側）から見たときに、圧電体１４Ａは、芯材１２Ａの手前側から奥側に向かって左巻きで巻回している。
また、図１Ａ中、圧電体１４Ａに含まれる光学活性ポリペプチドの主配向方向は、両矢印Ｅ１で示されている。即ち、光学活性ポリペプチドの主配向方向と、圧電体１４Ａの長さ方向とが、略平行となっている。
圧電基材１０では、各部材（芯材１２Ａ及び圧電体１４Ａ）間に接着剤（不図示）が含浸されることにより、各部材が一体化（固定化）されていてもよい。
【００６４】
以下、圧電基材１０の作用効果について説明する。
例えば、圧電基材１０の長さ方向に張力が印加されると、圧電体１４Ａに含まれる光学活性ポリペプチドにずり応力が加わり、光学活性ポリペプチドは分極する。この光学活性ポリペプチドの分極は、図１Ｂ中、矢印で示されるように、圧電基材１０の径方向に位相が揃えられて生じると考えられる。これにより、圧電基材１０の圧電性が発現する。
【００６５】
＜具体例Ｂ＞
図２は、具体例Ｂに係る圧電基材を模式的に示す概略側面図である。
具体例Ｂは、第１態様の圧電基材（芯材を備える圧電基材）のうち、外部導体を備える態様の具体例である。
【００６６】
図２に示されるように、具体例Ｂである圧電基材２０は、前述の具体例Ａである圧電基材１０に対し、非導体である長尺状の芯材１２Ａが導体である長尺状の芯材１２Ｂに変更されている点、及び、圧電体１４Ａよりも外周側に外部導体２２を備え、芯材１２Ｂと外部導体２２とが電気的に絶縁されている点で異なる。その他の構成は、前述の具体例Ａである圧電基材１０と同様である。
外部導体２２の好ましい態様は前述のとおりである。外部導体２２は、例えば、芯材１２Ｂの周りに螺旋状に巻回されている圧電体１４Ａの周りに、銅箔リボンを螺旋状に巻回することによって形成される。
圧電基材２０では、各部材（芯材１２Ｂ、圧電体１４Ａ、及び外部導体２２）間に接着剤（不図示）が含浸されることにより、各部材が一体化（固定化）されていてもよい。
図２に示されるように圧電基材２０では、側面視において、圧電体１４Ａの巻回体（即ち、螺旋状に巻回された圧電体１４Ａ）の端部と外部導体２２の端部との位置がずれている。これにより、芯材１２Ｂと外部導体２２とが確実に絶縁されるようになっている。但し、これらの端部の位置は必ずしもずれている必要はなく、導体である芯材と外部導体とが電気的に絶縁されている限りにおいて、これらの端部の位置は側面視において重なる位置であってもよい。
【００６７】
圧電基材２０においても、圧電基材１０と同様の作用効果が奏される。
更に、圧電基材２０は、導体である芯材１２Ｂを備えるので、圧電体１４Ａに生じた電気的信号（電圧信号又は電荷信号）を、芯材１２Ｂを介してより容易に取り出すことができる。
更に、圧電基材２０は外部導体２２を備えるので、外部導体２２によって圧電基材２０の内部（圧電体１４Ａ、及び、導体である芯材１２Ｂ）を静電シールドすることができる。このため、圧電基材２０の外部の静電気の影響による、芯材１２Ｂの電圧変化を抑制でき、その結果、より安定した圧電性が得られる。
【００６８】
なお、圧電基材２０において、外部導体２２は省略されていてもよい。
外部導体２２が省略されている場合においても、導体である芯材１２Ｂによる作用効果が奏されることは言うまでもない。
また、外部導体２２が省略されている場合においても、同軸ケーブルに備えられる内部構造（内部導体及び誘電体）と同一の構造となるため、同軸ケーブルに適用した場合、電磁シールド性が高く、ノイズに強い構造となり得る。
【００６９】
＜具体例Ｃ＞
図３は、具体例Ｃに係る圧電基材を模式的に示す概略側面図である。
具体例Ｃは、第２態様の圧電基材（芯材を備えない圧電基材）の具体例である。
【００７０】
図３に示されるように、具体例Ｃである圧電基材３０は、前述の具体例Ａである圧電基材１０に対し、非導体である長尺状の芯材１２Ａが省略されている点（即ち、仮想の螺旋軸Ｇ１の周りに圧電体１４Ａが巻回されている点）で異なる。その他の構成は、前述の具体例Ａである圧電基材１０と同様である。
圧電基材３０では、圧電体１４Ａの巻回体（即ち、螺旋状に巻回された圧電体１４Ａ）における、隣接する圧電体１４Ａ同士の端部間に、接着剤（不図示）が含浸されることにより、圧電体１４Ａの巻回体が一体化（固定化）されていてもよい。
前述のとおり、圧電基材３０中、圧電体１４Ａにより形成される螺旋構造において、螺旋軸の周りには、空間（隙間）が存在してもよいし、存在していなくてもよい。
【００７１】
圧電基材３０においても、圧電基材１０と同様の作用効果が奏される。
また、圧電基材３０は、芯材を備えないため、屈曲性及び可撓性（しなやかさ）の面で有利である。
また、圧電基材３０は、芯材を備えないため、金属線である芯材を備える態様と比較して、変形の繰り返しに対する耐性（即ち、金属線の疲労破壊回避）の点で有利である。
【００７２】
＜具体例Ｄ＞
図４は、具体例Ｄに係る圧電基材を模式的に示す概略側面図である。
具体例Ｄは、第１態様の圧電基材（芯材を備える圧電基材）のうち、圧電体と圧電体以外の繊維とが交互に交差された組紐構造をなしている具体例である。
【００７３】
図４に示されるように、具体例Ｄである圧電基材４０は、長尺状の芯材１２Ａと、長尺状の圧電体１４Ａと、圧電体以外の繊維１４Ｂと、を備えている。圧電体１４Ａは、芯材１２Ａの外周面に沿って、螺旋角度β１にて一端から他端にかけて、隙間がないように一方向に螺旋状に巻回されている。また、繊維１４Ｂは、圧電体１４Ａの巻回方向とは異なる方向に、芯材１２Ａの外周面に沿って、螺旋角度β２にて一端から他端にかけて、隙間がないように螺旋状に巻回されている。そして、図４に示すように、圧電体１４Ａと繊維１４Ｂとで組紐構造を形成している。芯材は導体であっても非導体であってもよい。
【００７４】
つまり、具体例Ｄである圧電基材４０は、圧電体１４Ａ及び繊維１４Ｂが交互に交差されることで組紐構造をなしている。
そして図４に示すように、具体例Ｄの圧電基材４０では、芯材１２Ａの螺旋軸Ｇ１に対し、圧電体１４Ａが螺旋角度β１で左巻きに螺旋状に巻回され、繊維１４Ｂが螺旋角度β２で右巻きに螺旋状に巻回されると共に、圧電体１４Ａ及び繊維１４Ｂが交互に交差されている。
【００７５】
なお、螺旋角度β１は、側面視において、螺旋軸Ｇ１の方向（この例では芯材１２Ａの軸方向）と圧電体１４Ａの長さ方向とのなす角度であり、螺旋角度β２は、螺旋軸Ｇ１の方向と繊維１４Ｂの長さ方向とのなす角度である。
また、図４中、圧電体１４Ａに含まれる光学活性ポリペプチドの主配向方向は、両矢印Ｅ１で示されている。即ち、光学活性ポリペプチドの主配向方向と、圧電体１４Ａの長さ方向とが、略平行となっている。
圧電基材４０では、各部材（芯材１２Ａ、圧電体１４Ａ、及び繊維１４Ｂ）間に接着剤（不図示）が含浸されることにより、各部材が一体化（固定化）されていてもよい。
【００７６】
圧電基材４０においても、圧電基材１０と同様の作用効果が奏される。
また、圧電基材４０は、組紐構造を有しているため、耐久性（例えば、圧電体１４Ａを螺旋状に巻回した状態を維持しやすいこと等）の面で有利である。
【００７７】
＜圧電基材の用途＞
本開示の圧電基材の用途には特に制限はない。
圧電基材の用途としては、力センサー、圧力センサー、変位センサー、変形センサー、モーションセンサー、振動センサー、衝撃センサー、超音波センサー、アクチュエーター、エネルギーハーベスター等が挙げられる。
力センサーとしては、着座センサー；ラケット、ゴルフクラブ、バット等の各種球技用スポーツ用具の打撃時の加速度センサー又はインパクトセンサー；ぬいぐるみのタッチ・衝撃センサー；ベッドの見守りセンサー；ガラスや窓枠等のセキュリティセンサー；等が挙げられる。
モーションセンサーとしては、ヘルスケア関連用品（例えば、Ｔシャツ、スポーツウェア、スパッツ、靴下等の各種衣類；サポーター；ギプス；おむつ；乳幼児用手押し車のシート；車いす用シート；医療用保育器のマット；靴；靴の中敷；時計等）に圧電基材を配設したウェアラブルモーションセンサー等が挙げられる。
アクチュエーターとしては、シート搬送用デバイス等が挙げられる。
エネルギーハーベスターとしては、発電ウエア、発電靴等が挙げられる。
【００７８】
圧電基材は、より具体的には、各種衣料（シャツ、スーツ、ブレザー、ブラウス、コート、ジャケット、ブルゾン、ジャンパー、ベスト、ワンピース、ズボン、パンツ、下着（スリップ、ペチコート、キャミソール、ブラジャー）、靴下、手袋、和服、帯地、金襴、冷感衣料、ネクタイ、ハンカチーフ、マフラー、スカーフ、ストール、アイマスク）、サポーター（首用サポーター、肩用サポーター、胸用サポーター、腹用サポーター、腰用サポーター、腕用サポーター、足用サポーター、肘用サポーター、膝用サポーター、手首用サポーター、足首用サポーター）、履物（スニーカー、ブーツ、サンダル、パンプス、ミュール、スリッパ、バレエシューズ、カンフーシューズ）、インソール、タオル、リュックサック、帽子（ハット、キャップ、キャスケット、ハンチング帽、テンガロンハット、チューリップハット、サンバイザー、ベレー帽）、帽子顎紐、ヘルメット、ヘルメット顎紐、頭巾、ベルト、シートカバー、シーツ、座布団、クッション、布団、布団カバー、毛布、枕、枕カバー、ソファー、イス、デスク、テーブル、シート、座席、便座、マッサージチェア、ベッド、ベッドパット、カーペット、かご、マスク、包帯、ロープ、ぬいぐるみ、各種ネット、バスタブ、壁材、窓材、窓枠、パソコン、マウス等の各種物品に配設されることにより、センサー、アクチュエーター、又はエネルギーハーベスターとして使用される。
配設方法としては、例えば、圧電基材を対象物に縫い込む、対象物で挟み込む、対象物に粘接着剤で固定する等の各種方法が挙げられる。
【００７９】
上記用途の中でも、圧電基材は、センサー用途、又はアクチュエーター用途として利用することが好ましい。
【００８０】
また、圧電基材は、応力によって発生する電圧を電界効果トランジスタ（ＦＥＴ）のゲート・ソース間に加えることでＦＥＴのスイッチングが可能であり、応力によってＯＮ−ＯＦＦが可能なスイッチとして利用することもできる。
圧電基材は、上述した用途以外のその他の用途に用いることもできる。
その他の用途としては、寝返り検知のための寝具、移動検知のためのカーペット、移動検知のためのインソール、呼吸検知のための胸部バンド、呼吸検知のためのマスク、りきみ検知のための腕バンド、りきみ検知のための足バンド、着座検知のための着座シート、接触状態を判別できる、ぬいぐるみ、ぬいぐるみ型ソーシャルロボット等が挙げられる。接触状態を判別できる、ぬいぐるみ、ぬいぐるみ型ソーシャルロボット等では、例えば、ぬいぐるみ等に局所的に配置された接触センサーによって圧力変化を検出し、人がぬいぐるみ等を「撫でた」のか「たたいた」のか「ひっぱった」のか等の各動作を判別することができる。
【００８１】
なお、後述する、圧電織物及び圧電編物の用途も、圧電基材の用途と同様である。
【００８２】
また、ある実施形態に係る圧電基材は、耐久性に優れるので、例えば、車載、屋外で使用される用途；等に特に適している。
【００８３】
〔センサー、アクチュエーター〕
ある実施形態に係るセンサーは、上述した圧電基材を備える。
上記センサーは、上述した圧電基材を備えるので、耐久性に優れる。
また、ある実施形態に係るアクチュエーターは、上述した圧電基材を備える。
上記アクチュエーターは、上述した圧電基材を備えるので、耐久性に優れる。
【００８４】
〔圧電織物〕
ある実施形態に係る圧電織物は、織物構造体を備える。
織物構造体は、縦糸及び横糸からなる。
上記圧電織物では、上記縦糸及び横糸の少なくとも一方が、前述の圧電基材を含む。
従って、上記圧電織物によれば、前述の圧電基材と同様の効果が奏される。
ここで、織物とは、糸を交錯させて織物構造体を形成することによりフィルム形状に仕上げたもの全般を指す。圧電織物とは、織物の中でも、外部刺激（例えば物理力）によって圧電効果が発現される織物をいう。
【００８５】
ある実施形態に係る圧電織物において、縦糸及び横糸の両方は、圧電基材を含んでもよい。
この態様の場合、圧電感度、及び圧電出力の安定性を向上する観点から、縦糸に含まれる圧電体の巻回方向と、横糸に含まれる圧電体の巻回方向とが互いに異なり、かつ、縦糸に含まれる光学活性ポリペプチドのキラリティと、横糸に含まれる光学活性ポリペプチドのキラリティとが同一であることが好ましい。
又は、縦糸に含まれる圧電体の巻回方向と、横糸に含まれる圧電体の巻回方向とが同一であり、かつ、縦糸に含まれる光学活性ポリペプチドのキラリティと、横糸に含まれる光学活性ポリペプチドのキラリティとが互いに異なることが好ましい。
【００８６】
糸としては、例えば高分子を含む糸が挙げられる。
高分子を含む糸における高分子としては、ポリエステル、ポリオレフィン等の一般的な高分子が挙げられる。
また、高分子を含む糸の概念には、前述の圧電基材も包含される。
【００８７】
圧電織物における織物構造体には特に制限はない。
織物構造体としては、平織（plain weave）、綾織（twill weave）、朱子織（satin weave）等の基本的な構造体が挙げられる。
圧電基材は、圧電織物中の縦糸として用いても横糸として用いてもよく、また、縦糸の一部として用いてもよく、横糸の一部として用いてもよい。
【００８８】
ある実施形態に係る圧電織物は、三次元的構造を有する織物であってもよい。三次元的構造を有する織物とは、二次元的構造に加えて織物の厚み方向にも糸（縦糸、横糸）を編みこむことで立体的に仕上げた織物である。
三次元的構造を有する織物の例は、例えば、特表２００１−５１３８５５号公報に記載されている。
ある実施形態に係る圧電織物では、織物構造体を構成する糸のうちの少なくとも一部が、前述の圧電基材で構成されていればよい。
【００８９】
〔圧電編物〕
ある実施形態に係る圧電編物は、編物構造体を備える。編物構造体は、前述の圧電基材を含む。
従って、上記圧電編物によれば、前述の圧電基材と同様の効果が奏される。
ここで、編物とは、糸でループを作りながら編み合わせて製造されたもの全般を指す。圧電編物とは、編物の中でも、外部刺激（例えば物理力）によって圧電効果が発現される編物をいう。
【００９０】
糸としては、例えば高分子を含む糸が挙げられる。
高分子を含む糸における高分子としては、ポリエステル、ポリオレフィン等の一般的な高分子が挙げられる。
また、高分子を含む糸の概念には、前述の圧電基材も包含される。
【００９１】
圧電編物における編物構造体には特に制限はない。
編物構造体としては、緯編み（ヨコ編み）や経編み（タテ編み）等の基本的な構造体が挙げられる。緯編みには、平編み、リブ編み、両面編み、パール編み、丸編み等がある。また、経編みには、トリコット編み、アトラス編み、ダイヤモンド編み、ミラニーズ編み等の基本的な構造体が挙げられる。
圧電基材は、圧電編物中の糸として用いればよく、また、糸の一部として用いてもよい。
【００９２】
ある実施形態に係る圧電編物は、三次元的構造を有する編物であってもよい。三次元的構造を有する編物とは、二次元的構造に加えて編物の厚み方向にも糸を編みこむことで立体的に仕上げた編物である。
ある実施形態に係る圧電編物では、編物構造体を構成する糸のうちの少なくとも一部が、前述の圧電基材で構成されていればよい。
【００９３】
〔圧電デバイス〕
ある実施形態に係る圧電デバイスは、上記圧電織物と、織物構造体の主面に対向する位置に配置された圧電デバイス用外部導体と、を備える。
又は、ある実施形態に係る圧電デバイスは、上記圧電編物と、編物構造体の主面に対向する位置に配置された圧電デバイス用外部導体と、を備える。
即ち、圧電デバイスは、圧電基材を含む圧電織物を備えるか、又は、圧電基材を含む圧電編物を備える。
従って、上記圧電デバイスによれば、前述の圧電基材と同様の効果が奏される。
【００９４】
（圧電デバイス用外部導体）
圧電デバイス用外部導体は、グラウンド導体であることが好ましい。
グラウンド導体の材料には特に限定はないが、例えば、前述の圧電基材に備えられ得る外部導体と同様の材料が挙げられる。
また、圧電デバイス用外部導体は、一般的に用いられている電極材料を用いることもできる。
電極材料としては、金属（Ａｌ等）が挙げられるが、その他にも、例えば、Ａｇ、Ａｕ、Ｃｕ、Ａｇ−Ｐｄ合金、Ａｇペースト、Ｃｕペースト、カーボンブラック、ＩＴＯ（結晶化ＩＴＯ及び非晶ＩＴＯ）、ＺｎＯ、ＩＧＺＯ、ＩＺＯ（登録商標）、導電性ポリマー（ポリチオフェン、ＰＥＤＯＴ）、Ａｇナノワイヤー、カーボンナノチューブ、グラフェン等も挙げられる（なお、第１の外部導体の材料と重複する材料を含む）。
なお、圧電デバイス用外部導体の形状は特に制限されず、目的に応じて、適宜選択することが好ましい。
【００９５】
ある実施形態に係る圧電デバイスは、さらに、圧電デバイス用外部導体と、織物構造体又は編物構造体との間に圧電デバイス用絶縁体を備えることが好ましい。
これにより、導体（好ましくは内部導体）及び外部導体間の電気的短絡の発生を抑制しやすい構造となる。
【００９６】
（圧電デバイス用絶縁体）
圧電デバイス用絶縁体には特に限定はないが、例えば、前述の圧電基材に備えられ得る絶縁体として例示した材料が挙げられる。
なお、圧電デバイス用絶縁体の形状は特に制限されず、目的に応じて、適宜選択することが好ましい。
【００９７】
〔生体情報取得デバイス〕
圧電基材、圧電織物、及び圧電編物の用途としては、生体情報取得デバイスも好ましい。
即ち、ある実施形態に係る生体情報取得デバイスは、前述の圧電基材、前述の圧電織物、又は前述の圧電編物を含む。
上記生体情報取得デバイスは、上記圧電基材、上記圧電織物、又は上記圧電編物によって、被験者又は被験動物（以下、これらをまとめて「被験体」ともいう）の生体信号を検出することにより、被験体の生体情報を取得するためのデバイスである。
ここでいう生体信号としては、脈波信号（心拍信号）、呼吸信号、体動信号、心弾動、生体振戦、等が挙げられる。
生体振戦とは、身体部位（手指、手、前腕、上肢など）の律動的な不随意運動のことである。
【００９８】
また、上記心弾動の検出には、身体の心機能による力の効果の検出も含まれる。
即ち、心臓が大動脈及び肺動脈に血液をポンピングする場合、体は、血流と反対の方向に反動力を受ける。この反動力の大きさ及び方向は、心臓の機能的な段階とともに変化する。この反動力は、身体の外側の心弾動をセンシングすることによって検出される。
【００９９】
上記生体情報取得デバイスは、各種衣料（シャツ、スーツ、ブレザー、ブラウス、コート、ジャケット、ブルゾン、ジャンパー、ベスト、ワンピース、ズボン、パンツ、下着（スリップ、ペチコート、キャミソール、ブラジャー）、靴下、手袋、和服、帯地、金襴、冷感衣料、ネクタイ、ハンカチーフ、マフラー、スカーフ、ストール、アイマスク）、サポーター（首用サポーター、肩用サポーター、胸用サポーター、腹用サポーター、腰用サポーター、腕用サポーター、足用サポーター、肘用サポーター、膝用サポーター、手首用サポーター、足首用サポーター）、履物（スニーカー、ブーツ、サンダル、パンプス、ミュール、スリッパ、バレエシューズ、カンフーシューズ）、インソール、タオル、リュックサック、帽子（ハット、キャップ、キャスケット、ハンチング帽、テンガロンハット、チューリップハット、サンバイザー、ベレー帽）、ヘルメット、ヘルメット顎紐、頭巾、ベルト、シートカバー、シーツ、座布団、クッション、布団、布団カバー、毛布、枕、枕カバー、ソファー、イス、デスク、テーブル、シート、座席、便座、マッサージチェア、ベッド、ベッドパット、カーペット、かご、マスク、包帯、ロープ、各種ネット、バスタブ、床材、壁材、パソコン、マウス等の各種物品に配設されて使用される。
生体情報取得デバイスが配設される物品としては、履物、インソール、シーツ、座布団、クッション、布団、布団カバー、枕、枕カバー、ソファー、イス、シート、座席、便座、ベッド、カーペット、バスタブ、床材等、被験体の体重がかかる物品が好ましい。より具体的には、乳幼児用手押し車のシート、座席部、車輪、乳幼児の転落を防止するためのストッパー等；車いす用のシート、座席部等；医療用保育器のマット；等が好ましい。
【０１００】
以下、生体情報取得デバイスの動作の一例を説明する。
生体情報取得デバイスは、例えばベッド上又はイスの座面上などに配設される。この生体情報取得デバイス上に被験体が、横臥、着座、又は起立する。この状態で、被験体から発せられる生体信号（体動、周期的な振動（脈、呼吸など）、人間の「かわいい」、「怖い」などの感性が原因で変化した心拍数等）によって、生体情報取得デバイスの圧電基材、圧電織物、又は圧電編物に張力が付与されると、これらの圧電基材、圧電織物、又は圧電編物に含まれる光学活性ポリペプチドに分極が生じ、前記張力に比例した電位が発生する。この電位は被験体から発せられる生体信号に伴って経時的に変化する。例えば、被験体から発せられる生体信号が、脈、呼吸などの周期的な振動である場合には、圧電基材、圧電織物、又は圧電編物にて発生する電位も、周期的に変化する。
上記圧電基材、圧電織物、又は圧電編物への張力の付与に伴って発生した電位の経時的な変化を、電圧信号として測定モジュールにより取得する。取得される電位の経時的な変化（圧電信号）は、複数の生体信号（脈波信号（心拍信号）、呼吸信号、体動信号）の合成波である。この合成波をフーリエ変換によって周波数ごとに分離し、分離信号を生成する。生成した分離信号の各々を逆フーリエ変換することにより、分離信号の各々に対応する生体信号をそれぞれ得る。
【０１０１】
例えば、被験体から発せられる生体信号が心拍信号と呼吸信号との合成波である場合、生体情報取得デバイスの圧電基材、圧電織物、又は圧電編物への張力の付与に伴って発生する電位は、経時的に周期的に変化する。
一般に、人の脈は一分間当たり５０〜９０回であって周期としては０．６〜３Ｈｚである。また、一般に、人の呼吸は一分間当たり１６〜１８回であって周期としては０．１〜１Ｈｚである。また、一般に、人の体動は１０Ｈｚ以上である。
これらの目安に基づき、複数の生体信号の合成波を、それぞれの生体信号に分離することができる。例えば、前記合成波を呼吸信号及び心拍信号に分離することができる。さらに心拍信号から速度脈波の信号を得ることもできる。
複数の生体信号の合成波のそれぞれの生体信号への分離は、例えば生体信号報知プログラムを用い、上記フーリエ変換及び上記逆フーリエ変換によって行う。
【０１０２】
以上のようにして、複数の生体信号の合成波を、複数の生体信号の各々に分離することができる。
【０１０３】
更に、上記のようにして分離された生体信号の少なくとも１つに基づき、生体信号データを生成してもよい。
生体信号データは、生体信号に基づいて算出されたものであれば、特に限定されない。  生体信号データとしては、例えば、単位時間当たりの生体信号数、過去の生体信号数の平均値などが挙げられる。
【０１０４】
〔圧電繊維構造体〕
第３態様に係る圧電繊維構造体は、前述の圧電基材である第１の圧電基材（以下「圧電基材３Ａ」ともいう）と、前述の圧電基材であって、圧電体に含まれる光学活性ポリペプチドが圧電基材３Ａの圧電体に含まれる光学活性ポリペプチドとキラリティが同一であり、かつ、圧電体の巻回方向が圧電基材３Ａにおける圧電体の巻回方向と逆方向である、第２の圧電基材（以下「圧電基材３Ｂ」ともいう）と、を含む。
すなわち、第３態様に係る圧電繊維構造体は、圧電基材３Ａ及び圧電基材３Ｂを含む。そして、圧電基材３Ａ及び圧電基材３Ｂのいずれもが、螺旋状に巻回され光学活性ポリペプチドを含む長尺状の圧電体を備え、圧電体の長さ方向と光学活性ポリペプチドの主配向方向とが略平行であり、かつ、圧電体の配向度Ｆが０．５０以上１．００未満である。また、第３態様に係る圧電繊維構造体に含まれる圧電基材３Ａと圧電基材３Ｂとを比較すると、圧電体に含まれる光学活性ポリペプチドのキラリティが同一であり、かつ、圧電体の巻回方向が逆方向である。
【０１０５】
第４態様に係る圧電繊維構造体は、前述の圧電基材である第１の圧電基材（以下「圧電基材４Ａ」ともいう）と、前述の圧電基材であって、圧電体に含まれる光学活性ポリペプチドが圧電基材４Ａの圧電体に含まれる光学活性ポリペプチドとキラリティが異なり、かつ、圧電体の巻回方向が圧電基材４Ａにおける圧電体の巻回方向と同一方向である、第２の圧電基材（以下「圧電基材４Ｂ」ともいう）と、を含む。
すなわち、第４態様に係る圧電繊維構造体は、圧電基材４Ａ及び圧電基材４Ｂを含む。そして、圧電基材４Ａ及び圧電基材４Ｂのいずれもが、螺旋状に巻回され光学活性ポリペプチドを含む長尺状の圧電体を備え、圧電体の長さ方向と光学活性ポリペプチドの主配向方向とが略平行であり、かつ、圧電体の配向度Ｆが０．５０以上１．００未満である。また、第４態様に係る圧電繊維構造体に含まれる圧電基材４Ａと圧電基材４Ｂとを比較すると、圧電体に含まれる光学活性ポリペプチドのキラリティが互いに異なり、かつ、圧電体の巻回方向が同一方向である。
【０１０６】
以下、圧電基材３Ａ及び圧電基材４Ａを総称して「圧電基材（Ａ）」と称する場合があり、圧電基材３Ｂ及び圧電基材４Ｂを総称して「圧電基材（Ｂ）」と称する場合がある。
つまり、第３態様又は第４態様に係る圧電繊維構造体は、圧電基材（Ａ）と、圧電体に含まれる光学活性ポリペプチドが圧電基材（Ａ）の圧電体に含まれる光学活性ポリペプチドとキラリティが同一であり圧電体の巻回方向が圧電基材（Ａ）の圧電体の巻回方向と逆方向であるか、又は、圧電体に含まれる光学活性ポリペプチドが圧電基材（Ａ）の圧電体に含まれる光学活性ポリペプチドとキラリティが異なり圧電体の巻回方向が圧電基材（Ａ）の圧電体の巻回方向と同一方向である、圧電基材（Ｂ）と、を含む。
【０１０７】
圧電基材（Ａ）及び圧電基材（Ｂ）は、それぞれ独立に、芯材が存在してもよく、芯材が存在しなくてもよい。すなわち、圧電基材（Ａ）及び圧電基材（Ｂ）は、それぞれ独立に、前述の第１態様に係る圧力基材であってもよく、第２態様に係る圧力基材であってもよい。
圧電基材が芯材を有しない圧力基材（すなわち、前述の第２態様に係る圧力基材）である場合、光学活性ポリペプチドを含む長尺状の圧電体を、撚糸又は捲縮等により、仮想の螺旋軸に螺旋状に巻回された状態とすることで製造することができる。
また、圧力基材が芯材を有する基材（すなわち、前述の第１態様に係る圧力基材）である場合、芯材に対して光学活性ポリペプチドを含む長尺状の圧電体をカバーリングすることで製造することができる。
【０１０８】
上記圧電繊維構造体は抗菌性に優れている。その効果は以下のように推測される。
例えば、第３態様に係る圧力繊維構造体に張力を印加すると、圧電基材３Ａの表面が帯電するとともに、圧電基材３Ｂの表面が圧電基材３Ａとは逆の電位に帯電することにより、圧電基材３Ａと圧電基材３Ｂとの界面に強い電界が発生する。そして、この発生した強電界に細菌等が存在する場合、強電界により細菌等の細胞膜が破壊されるため、第３態様に係る圧電繊維構造体は抗菌作用を奏する。
同様に、第４態様に係る圧力繊維構造体に張力を印加すると、圧電基材４Ａの表面と圧電基材４Ｂの表面とが互いに逆の電位に帯電し、圧電基材４Ａと圧電基材４Ｂとの界面に強い電界が発生することで、抗菌作用を奏する。
【０１０９】
圧電繊維構造体は、生産性の観点から、第３態様に係る圧電繊維構造体（すなわち、２つの圧電基材において、光学活性ポリペプチドのキラリティが同一であり、かつ、圧電体の巻回方向が逆方向である圧電繊維構造体）が好ましい。
【０１１０】
第３態様に係る圧電繊維構造体では、圧電基材３Ａ及び圧電基材３Ｂのいずれか一方が、圧電基材の中心軸（螺旋軸）の一端（例えば図１Ａの右端側）から見たとき手前側から奥側に向かって長尺状の圧電体が左巻き（反時計回り）で巻回されたＳ巻き型である。そして、圧電基材３Ａ及び圧電基材３Ｂの他方が、圧電基材の中心軸（螺旋軸）の一端（例えば図１Ａの右端側）から見たとき手前側から奥側に向かって長尺状の圧電体が右巻き（時計回り）で巻回されたＺ巻き型である。
また、第４態様に係る圧電繊維構造体では、圧電基材４Ａ及び圧電基材４Ｂにおける圧電体の巻回方向が同一であればよく、圧電基材４Ａ及び圧電基材４Ｂの両方がＳ巻き型であってもよく、圧電基材４Ａ及び圧電基材４Ｂの両方がＺ巻き型であってもよい。
圧電繊維構造体は、圧電基材（Ａ）と圧電基材（Ｂ）とが撚り合わされたものでもよく、引き揃えられたものでもよい。
【０１１１】
また、圧電繊維構造体は、圧電基材（Ａ）と圧電基材（Ｂ）とを含んでいれば特に限定されないが、前記抗菌作用の観点から、圧電基材（Ａ）及び圧電基材（Ｂ）を撚り合わせたもの、圧電基材（Ａ）及び圧電基材（Ｂ）を引きそろえたもののほか、圧電基材（Ａ）と圧電基材（Ｂ）とが交互に交差された組紐構造をなしているもの、圧電基材（Ａ）及び圧電基材（Ｂ）がそれぞれ縦糸及び横糸の少なくとも一部として用いられた織物構造体、圧電基材（Ａ）及び圧電基材（Ｂ）が編み合わされた編物構造体等が挙げられる。
【０１１２】
また、圧電基材（Ａ）と圧電基材（Ｂ）との隣接領域を大きくする観点から、圧電繊維構造体自体の形状が長尺状であることが好ましい。
長尺状である圧電繊維構造体としては、例えば、圧電基材（Ａ）及び圧電基材（Ｂ）を撚り合わせたもの、引きそろえたもの、交互に交差された組紐構造をなしているもの等が挙げられる。
圧電繊維構造体は、これらの中でも、抗菌作用の観点から、圧電基材（Ｂ）が圧電基材（Ａ）に沿って配置された圧電繊維構造体（例えば、圧電基材（Ａ）と圧電基材（Ｂ）とを撚り合わせたもの又は引きそろえたもの等）が好ましい。また、圧電繊維構造体は、耐久性等の観点から、圧電基材（Ａ）と圧電基材（Ｂ）とを撚り合わせた圧電繊維構造体がさらに好ましい。
【０１１３】
圧電基材（Ａ）と圧電基材（Ｂ）とを撚り合わせた圧電繊維構造体では、圧電基材の巻回方向が、圧電繊維構造体における中心軸（以下「構造体軸」ともいう）の一端から見たとき手前側から奥側に向かって左巻き（すなわちＳ巻き）でもよく、右巻き（すなわちＺ巻き）でもよい。
なお、後述する図５では、圧電基材３Ａと圧電基材３Ｂとを構造体軸に対してＺ巻きに巻回させた第３態様に係る圧電繊維構造体の例を示している。
【０１１４】
圧電基材（Ａ）の螺旋角度と、圧電基材（Ｂ）の螺旋角度と、は略同一、例えば螺旋角度の差が±５°以内であることが好ましい。
なお、上記「圧電基材（Ａ）の螺旋角度」及び「圧電基材（Ｂ）の螺旋角度」は、圧電繊維構造体における構造体軸に対する角度を意味する。また、「構造体軸」は、圧電基材（Ａ）と圧電基材（Ｂ）とが螺旋状に巻回された圧電繊維構造体において、圧電基材（Ａ）及び圧電基材（Ｂ）により形成される螺旋構造の中心軸を意味する。
圧電繊維構造体の製造方法としては、例えば、圧電基材（Ａ）及び圧電基材（Ｂ）を引き揃えて製造する方法、撚糸又は捲縮等により圧電基材（Ａ）及び圧電基材（Ｂ）を巻回させて製造する方法等が挙げられる。
【０１１５】
ある実施形態に係る圧電繊維構造体は、長尺状の芯材を更に備え、圧電基材（Ａ）及び圧電基材（Ｂ）が長尺状の芯材に対して螺旋状に巻回されている構成であってもよい。長尺状の芯材としては、非導電性の芯材、導体等が挙げられる。
【０１１６】
非導電性の芯材の材料としては、導電性を有さない材料であれば特に限定はなく、例えば、ポリアミド樹脂、ポリエステル樹脂、アクリル樹脂、ポリエチレン樹脂、ポリプロピレン樹脂、ポリ塩化ビニル樹脂、ポリスルホン樹脂、ポリエーテル樹脂、ポリウレタン樹脂等のポリマー樹脂；セルロース系樹脂；ガラス、シリカゲル、セラミックス等の無機材料；が挙げられる。これらの材料は、１種のみ用いてもよいし、２種以上含有していてもよい。
非導電性の芯材の形状（長尺状）、長軸径には特に限定はないが、非導電性芯材としては、単数又は複数の束からなる繊維形状を有する芯材であることが好ましい。
繊維形状を有する芯材としては、例えば、糸（モノフィラメント糸、マルチフィラメント糸）が挙げられる。
【０１１７】
導体としては、電気的な良導体であることが好ましく、例えば、銅線、アルミ線、ＳＵＳ線、絶縁皮膜被覆された金属線、カーボンファイバー、カーボンファイバーと一体化した樹脂繊維、錦糸線、有機導電材料等が挙げられる。錦糸線とは、繊維に銅箔がスパイラルに巻回されたものをいう。導体の中でも、圧電感度、及び圧電出力の安定性を向上し、高い屈曲性を付与する観点から、錦糸線、カーボンファイバーが好ましい。
【０１１８】
ある実施形態に係る圧電繊維構造体は、長尺状の芯材を備えていなくてもよい。圧電繊維構造体が長尺状の芯材を備えていない場合、屈曲性及び可撓性（しなやかさ）に優れる傾向にあり、また、長尺状の芯材を準備する工程が省略されるため、圧電繊維構造体の製造工程が簡略化される。
【０１１９】
＜圧電繊維構造体の具体的態様＞
以下、圧電繊維構造体の一例として、前記第３態様に係る圧電繊維構造体の具体的態様について、図を用いて説明する。
図５に示すように、具体的態様の圧電繊維構造体５０は、圧電基材５０Ａ及び圧電基材５０Ｂが、同じ旋回軸Ｇ２で、かつ同じ周回数にて、互いに捩り合わされている。より詳細には、圧電繊維構造体５０では、圧電基材５０Ａが旋回軸Ｇ２に対し、右巻きで螺旋状に巻回されている。
ここで、「右巻き」とは、圧電繊維構造体５０を旋回軸Ｇ２の方向の一端側（図５の場合、右端側）から見たときに、圧電基材５０Ａが旋回軸Ｇ２の手前側から奥側に向かって右巻きで巻回していることを意味する。
図５は、圧電基材５０Ｂ及び圧電基材５０Ａが周回数「３」で捩られている。この場合、図５中、圧電繊維構造体５０の長さＬ１あたりの周回数は「３」であり、１周回あたりの圧電基材５０Ａ間の距離（圧電基材５０Ｂ間の距離も同義）はＬ２である。また、図５中、旋回軸Ｇ２と圧電基材５０Ａの長さ方向のなす角度（すなわち、螺旋角度）はβ３である。
【０１２０】
圧電基材５０Ａは、仮想の螺旋軸Ｇ１Ａの周りに、長尺状の圧電体５４Ａが螺旋状に巻回されたものである。そして、圧電体５４Ａは、光学活性ポリペプチドを含み、圧電体５４Ａの長さ方向と光学活性ポリペプチドの主配向方向とが略平行であり、かつ、圧電体の配向度Ｆが０．５０以上１．００未満である。
また、圧電基材５０Ｂも同様に、仮想の螺旋軸Ｇ１Ｂの周りに、長尺状の圧電体５４Ｂが螺旋状に巻回されたものである。そして、圧電体５４Ｂは、圧電体５４Ａと同様に、光学活性ポリペプチドを含み、圧電体５４Ａの長さ方向と光学活性ポリペプチドの主配向方向とが略平行であり、かつ、圧電体の配向度Ｆが０．５０以上１．００未満である。
さらに、圧電体５４Ａに含まれる光学活性ポリペプチドのキラリティと、圧電体５４Ｂに含まれる光学活性ポリペプチドのキラリティとが同一であり、かつ、圧電体５４Ａの巻回方向と圧電体５４Ｂの巻回方向が逆方向である。具体的には、圧電基材５０ＡがＳ巻き型であり（つまり、圧電体５４Ａが螺旋軸Ｇ１Ａの周りにＳ巻きに巻回されており）、圧電基材５０ＢがＺ巻き型である（つまり、圧電体５４Ｂが螺旋軸Ｇ１Ｂの周りにＺ巻きに巻回されている）。
【０１２１】
圧電繊維構造体に含まれる圧電基材（Ａ）及び圧電基材（Ｂ）における圧電体の巻回方向及び圧電体に含まれる光学活性ポリペプチドを構成するアミノ酸の組み合わせとしては、例えば下記表に示す組み合わせが挙げられる。
表１中の「巻回方向」は、各圧電基材における圧電体の巻回方向を示し、「アミノ酸」は、各圧電基材の圧電体に含まれる光学活性ポリペプチドを構成するアミノ酸を意味する。
【０１２２】
【表１】
0006789312.tif 000002
【０１２３】
長尺状である圧電繊維構造体は、前述の圧電織物を構成する縦糸及び横糸の少なくとも一方として用いられてもよい。
縦糸及び横糸の少なくとも一方が上記圧電繊維構造体を含む圧電織物によれば、上記圧電繊維構造体の効果と同様の効果が奏される。
圧電織物は、縦糸及び横糸の両方に上記圧電繊維構造体を含んでもよい。
【０１２４】
また、長尺状である圧電繊維構造体は、前述の圧電編物を構成する糸として用いられてもよい。
糸が上記圧電繊維構造体を含む圧電編物によれば、上記圧電繊維構造体の効果と同様の効果が奏される。
【実施例】
【０１２５】
以下、本発明を実施例により更に具体的に説明するが、本発明はその主旨を越えない限り、以下の実施例に限定されるものではない。【０１２６】
〔実施例１〕
＜圧電体の準備＞
圧電体として、シルクとして、生糸（２７デニール原糸）を準備した。
ここで、生糸は、光学活性ポリペプチドからなる長繊維である。また、上記生糸（２７デニール原糸）は、無撚糸（撚数０Ｔ／ｍ）である（以上、表２参照）。
２７デニール原糸の太さは、０．０６〜０．０４ｍｍである。【０１２７】
（圧電体の配向度Ｆの測定）
広角Ｘ線回折装置（リガク社製 ＲＩＮＴ２５５０、付属装置：回転試料台、Ｘ線源：ＣｕＫα、出力：４０ｋＶ ３７０ｍＡ、検出器：シンチレーションカウンター）を用い、上記生糸（圧電体）をホルダーに固定し、結晶面ピーク［２θ＝２０°］の方位角分布強度を測定した。
得られた方位角分布曲線（Ｘ線干渉図）において、ピークの半値幅（α）から、下記式（ａ）により、上記生糸（圧電体）の配向度Ｆ（ｃ軸配向度）を算出した。
配向度（Ｆ）＝（１８０°−α）／１８０°  …  （ａ）
（αは配向由来のピークの半値幅）【０１２８】
＜圧電基材（外部導体有り）の作製＞
導体である芯材として、明清産業社製の錦糸線「Ｕ２４−０１−００」（線径０．２６ｍｍ、長さ２００ｍｍ）を準備した。
上記芯材の両端の各々に圧着端子をかしめることにより、上記芯材の両端の各々に、電気的且つ機械的接続部を設けた。この際、２つの圧着端子間の距離は１５０ｍｍとした。
次に、上記芯材の周りに上記生糸（圧電体）を、芯材が露出しないように隙間なく螺旋状に巻回した。
ここで、生糸の螺旋角度（即ち、芯材の長軸方向に対する生糸の長さ方向の角度）は４５°とし、生糸の巻回方向は左巻き（即ち、芯材の一端側から見て、手前側から奥側に向かって左巻き）とした。
次に、外部導体として、幅０．６ｍｍにスリットカットした銅箔リボンを準備した。この銅箔リボンを、芯材の周りに巻回した生糸の周りに、生糸が露出しないように隙間無く巻回した。ここで、銅箔リボンの螺旋角度及び巻回方向は、いずれも生糸の螺旋角度（４５°）及び巻回方向（左巻き）と同様とした。また、銅箔リボンは、２つの圧着端子に接触しないように巻回した。
次に、接着剤として東亞合成社製のアロンアルファ（シアノアクリレート系接着剤）を滴下し、含浸させることにより、芯材と生糸と銅箔リボンとを接合し、これらを機械的に一体化させた。
以上により、圧電基材を得た。【０１２９】
＜圧電基材の圧電感度の測定（エレクトロメータ）＞
エレクトロメーターを用い、以下の方法により、上記圧電基材の圧電感度（ｐＣ／Ｎ・ｍｍ）を測定した。
結果を表２に示す。【０１３０】
−圧電基材の圧電感度（ｐＣ／Ｎ・ｍｍ）の測定方法（エレクトロメータ）−
上記圧電基材を、チャック間距離を１５０ｍｍとした引張試験機（株式会社エー・アンド・デイ社製テンシロンＲＴＧ１２５０）にチャックした。詳細には、一方のチャック部材によって圧電基材の一端側の圧着端子（電気的且つ機械的接続部）をチャックし、他方のチャック部材によって圧電基材の他端側の圧着端子（電気的且つ機械的接続部）をチャックした。また、エレクトロメータ（ケースレー社製６１７）の電荷量測定用電極を圧電基材の圧着端子に接続し、エレクトロメータ（ケースレー社製６１７）のグラウンド電極を圧電基材の外部導体（銅箔リボン）に接続した。
次に、引張試験機で、圧電基材に対して張力を、１Ｎ〜２Ｎの応力範囲で０．２Ｈｚで周期的に三角波状に繰り返し印加し、その時の圧電体（生糸）の芯材側に発生する電荷量をエレクトロメータ（ケースレー社製６１７）で測定した。
測定した発生電荷量Ｑ［Ｃ］をＹ軸とし、圧電基材の引張力Ｆ［Ｎ］をＸ軸としたときの散布図の相関直線の傾きから、単位引張力当たりの発生電荷量を算出し、算出値を圧着端子間距離で除して圧電感度（ｐＣ／Ｎ・ｍｍ）とした。【０１３１】
＜耐湿熱性の評価（環境試験後の感度（ｐＣ／Ｎ・ｍｍ）の測定）＞
上記「圧電基材の圧電感度の測定（エレクトロメータ）」において初期の圧電感度（ｐＣ／Ｎ・ｍｍ）を測定した後に、８５℃８５％ＲＨに保った恒温恒湿器内に圧電基材の試験片を吊り下げ、所定時間（１９２時間）保持した。そして、この試験片について、上記「圧電基材の圧電感度（ｐＣ／Ｎ・ｍｍ）の測定方法（エレクトロメータ）」と同じ方法で圧電感度（ｐＣ／Ｎ・ｍｍ）を測定し、「環境試験後の感度（ｐＣ／Ｎ・ｍｍ）」とした。結果を表２に示す。
なお、表２中、「−」は、耐湿熱性の評価を行っていないことを示す。【０１３２】
〔実施例２〜６〕
生糸の巻回方向（左巻き又は右巻き）及び螺旋角度の組み合わせを、表２に示す組み合わせに変更したこと以外は実施例１と同様の操作を行った。
結果を表２に示す。【０１３３】
〔実施例７〕
生糸（２７デニール原糸）を精錬シルクに変更したこと以外は実施例２と同様の操作を行った。
結果を表２に示す。
精錬シルクとしては、生糸（２７デニール原糸）からセリシンを除去した精錬シルク（マルチフィラメント；８８デニール；太さ０．１２〜０．３０ｍｍ；撚数  左１５０Ｔ／ｍ）を用いた。【０１３４】
〔実施例８〜１０〕
精錬シルクの撚数を表２に示すように変更したこと以外は実施例７と同様の操作を行った。
結果を表２に示す。【０１３５】
〔比較例１〕
生糸をコットン（ユザワヤ商事株式会社製クィーンパールレース糸＃２０（４本の原糸が撚り合わさった糸）から取り出した原糸）に変更したこと以外は実施例１と同様の操作を行った。
結果を表２に示す。
ここで、コットンは、セルロースからなる短繊維である。また、コットンは、撚糸である（以上、表２参照）。【０１３６】
〔比較例２〕
生糸（２７デニール原糸）を、下記方法により製造されたポリ乳酸フィルムをマイクロスリットすることにより作製した幅０．６ｍｍの長尺平板形状のスリットリボンに変更したこと以外は実施例１と同様の操作を行った。
結果を表２に示す。【０１３７】
＜ポリ乳酸フィルムの製造＞
ヘリカルキラル高分子（Ａ）として、ＮａｔｕｒｅＷｏｒｋｓ  ＬＬＣ社製のポリ乳酸（品名：ＩｎｇｅｏＴＭ  ｂｉｏｐｏｌｙｍｅｒ、銘柄：４０３２Ｄ、重量平均分子量Ｍｗ：２０万、融点（Ｔｍ）：１６６℃、ガラス転移温度（Ｔｇ）：５７℃〜６０℃）を用意した。上記ポリ乳酸（１００質量部）と下記安定化剤Ｘ（１．０質量部）とをドライブレンドして原料を作製した。
得られた原料を押出成形機ホッパーに入れ、２２０℃〜２３０℃に加熱しながらＴダイから押し出し、５０℃のキャストロールに０．３分間接触させて、厚さ０．１５ｍｍの予備結晶化シートを製膜した（予備結晶化工程）。予備結晶化シートの結晶化度を測定したところ６％であった。
得られた予備結晶化シートを７０℃に加熱しながらロールツーロールで、延伸速度３ｍ／分で延伸を開始し、３．５倍までＭＤ方向に一軸延伸した（延伸工程）。得られた一軸延伸フィルムの厚さは０．０５ｍｍであった。
上記一軸延伸フィルムを、ロールツーロールで、１４５℃に加熱したロール上に１５秒間接触させアニール処理し、その後急冷を行い、厚さ０．０５ｍｍの圧電フィルム（ポリ乳酸フィルム）を得た（アニール処理工程）。【０１３８】
【表２】
0006789312.tif 000003
【０１３９】
表２に示すように、圧電体として、光学活性ポリペプチドからなる繊維を含み圧電体の長さ方向と圧電体に含まれる光学活性ポリペプチドの主配向方向とが略平行であるシルク（生糸又は精錬シルク）を用いた実施例１〜１０の圧電基材では、圧電感度が確認された。
これに対し、シルクをコットンに変更した比較例１では、圧電感度が確認されなかった。
また、ポリペプチドであるシルクは、耐加水分解性に優れる。このため、実施例１〜１０の圧電基材は、例えばポリ乳酸を含む圧電体を用いた比較例２の圧電基材（すなわち、光学活性ポリエステルを用いた圧電基材）と比較して、耐久性に優れることが確認された。【０１４０】
〔実施例１０１〕
＜圧電基材（外部導体無し）の作製＞
圧電体として、実施例１で用いたシルク（生糸）と同様のシルク（生糸）を準備した。
芯材として、メタ系アラミド繊維（帝人社製「コーネックス」（４０番手、線径０．１２ｍｍ、２本撚り、長さ１５０ｍｍ））を準備した。
上記芯材の両端の各々に圧着端子をかしめることにより、上記芯材の両端の各々に、機械的接続部を設けた。この際、２つの圧着端子間の距離は１００ｍｍとした。
次に、上記芯材の周りに上記生糸（圧電体）を、芯材が露出しないように隙間なく螺旋状に巻回した。
ここで、生糸は、螺旋角度（芯材の長軸方向に対する角度）４５°にて、芯材の軸方向一端の手前側から奥側に向かって左巻きとなるように巻回した。
次に、接着剤として東亞合成社製のアロンアルファ（シアノアクリレート系接着剤）を滴下し、含浸させることにより、芯材と生糸とを接合し、これらを機械的に一体化させた。
以上により、圧電基材を得た。【０１４１】
＜圧電基材の圧電感度の測定（表面電位計）＞
表面電位計を用い、以下の方法により、上記圧電基材の圧電感度（Ｖ／Ｎ）を測定した。
結果を表３に示す。【０１４２】
−圧電基材の圧電感度（Ｖ／Ｎ）の測定方法（表面電位計）−
上記圧電基材を、チャック間距離を１００ｍｍとした引張試験機（株式会社エー・アンド・デイ社製テンシロンＲＴＧ１２５０）にチャックした。詳細には、一方のチャック部材によって圧電基材の一端側の圧着端子（機械的接続部）をチャックし、他方のチャック部材によって圧電基材の他端側の圧着端子（機械的接続部）をチャックした。
次に、引張試験機で、圧電基材に対して張力を、１．０Ｎ〜２．０Ｎの応力範囲で周期的に三角波状に繰り返し印加し、その時の圧電体の表面電位を表面電位計（トレック社ＭＯＤＥＬ５４１Ａ−２）で測定した。
ここで、表面電位計のセンサーヘッドは、引張試験機のチャック間の中央部に設置し、円筒形のセンサーヘッドの円形端面の法線が、測定対象となる圧電基材に直交するように、１ｍｍの距離に近接させて測定した。また、圧電基材及び引張試験機のチャック部位の周囲を、アルミ金属板で囲んで静電シールドし、アルミ金属板と表面電位計のグランド電極とを電気的に接続した。
測定した表面電位差ΔＶ［Ｖ］をＹ軸とし、サンプルの引張力Ｆ［Ｎ］をＸ軸としたときの散布図の相関直線の傾きから、単位引張力当たりの発生表面電位を算出し、算出値を圧電感度［Ｖ／Ｎ］とした。【０１４３】
〔実施例１０２〕
仮想の螺旋軸（即ち、生糸によって形成される螺旋構造の中心軸）の周りに上記生糸（圧電体）を隙間なく螺旋状に巻回した。ここで、生糸は、螺旋角度（上記仮想の螺旋軸に対する角度）４５°にて、仮想の螺旋軸の一端の手前側から奥側に向かって左巻きとなるように巻回した。
次に、接着剤として東亞合成社製のアロンアルファ（シアノアクリレート系接着剤）を滴下し、含浸させることにより、生糸を機械的に一体化させた。
以上により、長さ１２０ｍｍ、太さ０．３ｍｍの圧電基材を得た。【０１４４】
得られた圧電基材を用い、一方のチャック部材によって圧電基材の一端側をチャックし、他方のチャック部材によって圧電基材の他端側をチャックしたこと以外は実施例１０１と同様にして、圧電基材の圧電感度（Ｖ／Ｎ）を測定した
結果を表３に示す。【０１４５】
〔比較例１０１〕
生糸をコットン（ユザワヤ商事株式会社製クィーンパールレース糸＃２０（４本の原糸が撚り合わさった糸）から取り出した原糸）に変更したこと以外は実施例１０１と同様の操作を行った。
結果を表３に示す。【０１４６】
【表３】
0006789312.tif 000004
【０１４７】
表３に示すように、圧電体としてシルク（生糸）を用いた実施例１０１〜１０２の圧電基材では、圧電感度が確認された。
これに対し、シルク（生糸）をコットン（即ち、セルロースを含む繊維）に変更した比較例１０１では、圧電感度が確認されなかった。
また、ポリペプチドであるシルクは、耐加水分解性に優れる。このため、実施例１０１〜１０２の圧電基材は、例えばポリ乳酸を含む圧電体を用いた圧電基材と比較して、耐久性に優れることが期待される。【０１４８】
〔実施例２０１〕
＜圧電基材（外部導体有り、組紐構造）の作製＞
圧電体として、実施例７で用いた精錬シルクと同様のシルクを準備した。
芯材として、明清産業社製錦糸線「Ｕ２４−０１−００」（線径０．２６ｍｍ）を準備した。
上記芯材の両端の各々に圧着端子をかしめることにより、上記芯材の両端の各々に、機械的接続部を設けた。この際、２つの圧着端子間の距離は１００ｍｍとした。
次に、上記芯材の周りに、左巻方向に圧電性の無いポリエステル繊維（テトロン７８デニール）４本と、右巻方向に精錬シルク４本をそれぞれ巻きながら編んでいくことで、８打組紐を作製した。
この際、精錬シルクの螺旋角度（芯材の長軸方向に対する角度）が５１°となるようにした。
得られた組紐に対し、外部導体として、幅０．６ｍｍにスリットカットした銅箔リボンを、組紐が露出しないよう隙間なく巻回し包接した。
次に、芯材と精錬シルクと銅箔リボンとを機械的に一体化するため、接着剤として東亞合成社製のアロンアルファ（シアノアクリレート系接着剤）を滴下、含浸させ、芯材と精錬シルクと銅箔リボンとを接合した。
以上のようにして、圧電基材を得た。【０１４９】
〔実施例２０２〕
精錬シルクの螺旋角度を４５°となるようにした以外は、実施例２０１と同様にして圧電基材を得た。【０１５０】
＜圧電基材の圧電感度の測定（エレクトロメータ）＞
エレクトロメーターを用い、以下の方法により、上記圧電基材の圧電感度（ｐＣ／Ｎ・ｍｍ）を測定した。
結果を表４に示す。【０１５１】
−圧電基材の圧電感度（ｐＣ／Ｎ・ｍｍ）の測定方法（エレクトロメータ）−
上記圧電基材を、チャック間距離を１５０ｍｍとした引張試験機（株式会社エー・アンド・デイ社製テンシロンＲＴＧ１２５０）にチャックした。詳細には、一方のチャック部材によって圧電基材の一端側の圧着端子（電気的且つ機械的接続部）をチャックし、他方のチャック部材によって圧電基材の他端側の圧着端子（電気的且つ機械的接続部）をチャックした。また、エレクトロメータ（ケースレー社製６１７）の電荷量測定用電極を圧電基材の圧着端子に接続し、エレクトロメータ（ケースレー社製６１７）のグラウンド電極を圧電基材の外部導体（銅箔リボン）に接続した。
次に、引張試験機で、圧電基材に対して張力を、１Ｎ〜２Ｎの応力範囲で０．２Ｈｚで周期的に三角波状に繰り返し印加し、その時の圧電体（生糸）の芯材側に発生する電荷量をエレクトロメータ（ケースレー社製６１７）で測定した。
測定した発生電荷量Ｑ［Ｃ］をＹ軸とし、圧電基材の引張力Ｆ［Ｎ］をＸ軸としたときの散布図の相関直線の傾きから、単位引張力当たりの発生電荷量を算出し、算出値を圧着端子間距離で除して圧電感度（ｐＣ／Ｎ・ｍｍ）とした。【０１５２】
＜温度特性の評価（８０℃での感度（ｐＣ／Ｎ・ｍｍ）の測定）＞
実施例２０２及び前述の比較例２の圧電基材について、以下の方法により、温度特性を評価した。
具体的には、上記「圧電基材の圧電感度の測定（エレクトロメータ）」において初期の圧電感度（ｐＣ／Ｎ・ｍｍ）を測定した後に、８０℃に保った恒温器内（湿度：２５％ＲＨ）に圧電基材の試験片を吊り下げ、所定時間（３０分）保持した。そして、この試験片について上記「圧電基材の圧電感度（ｐＣ／Ｎ・ｍｍ）の測定方法（エレクトロメータ）」と同じ方法で圧電感度（ｐＣ／Ｎ・ｍｍ）を測定し、「８０℃での感度（ｐＣ／Ｎ・ｍｍ）」とした。結果を表５に示す。【０１５３】
【表４】
0006789312.tif 000005
【０１５４】
【表５】
0006789312.tif 000006
【０１５５】
表４及び表５に示すように、圧電体として、光学活性ポリペプチドからなる繊維を含み圧電体の長さ方向と圧電体に含まれる光学活性ポリペプチドの主配向方向とが略平行であるシルク（精錬シルク）を用いた実施例２０１〜２０２の圧電基材では、圧電感度が確認された。
また、ポリペプチドであるシルクは、耐加水分解性に優れる。このため、実施例２０２の圧電基材は、ポリ乳酸を含む圧電体を用いた比較例２の圧電基材（すなわち、光学活性ポリエステルを用いた圧電基材）と比較して、温度特性に優れる（すなわち、圧電感度の温度依存性が小さい）ことが確認された。【０１５６】
２０１６年１１月１８日に出願された日本国特許出願２０１６−２２５３６６号の開示は、その全体が参照により本明細書に取り込まれる。
本明細書に記載された全ての文献、特許出願、および技術規格は、個々の文献、特許出願、および技術規格が参照により取り込まれることが具体的かつ個々に記された場合と同程度に、本明細書中に参照により取り込まれる。
【図１Ａ】
0006789312.tif 000007
【図１Ｂ】
0006789312.tif 000008
【図２】
0006789312.tif 000009
【図３】
0006789312.tif 000010
【図４】
0006789312.tif 000011
【図５】
0006789312.tif 000012